(57)【要約】  本発明は、好ましくは熱可塑性加工可能である抗微生物性ポリマー、その製造方法、並びに抗微生物性加工のための、その利用に係る。本発明はさらに、抗微生物性ポリマー含有ポリマーブレンド、及び熱可塑性加工可能である抗微生物性ポリマー製造のため、特別なモノマーの使用に係る。【特許請求の範囲】
【請求項１】
モノマーの重合から得られる抗微生物性ポリマーであって、
モノマーは構造式ＩＩａ乃至ＩＩｃ
【化１】
2016508532.tif 000017
又はその混合物により表され、
残基Ｒは、エチル，プロピル，ブチル，ペンチル，ヘキシル及びヘプチル，シクロプロピル，シクロブチル，シクロペンチルもしくはシクロヘキシルイソプロピル，ｓｅｃ−ブチル，イソブチル，ｔｅｒｔ−ブチル，２−ペンチル（ｓｅｃ−ペンチル），３−ペンチル，２−メチル−ブチル，３−メチル−ブチル（イソペンチル），３−メチル−ブ−２−チル，２−メチルブ−２−チル，２，２−ジメチルプロピル（ネオペンチル），２−メチルペンチル，３−メチルペンチル，２，３−ジメチルブチル，２，２−ジメチルブチル（ネオヘキシル）もしくは３−エチルペンチルであり、
抗微生物性ポリマーのガラス温度は６０℃乃至２００℃である、抗微生物性ポリマー。
【請求項２】
ポリマーはホモポリマーである、請求項１に記載の抗微生物性ポリマー。
【請求項３】
ポリマーはコポリマーであり、式ＩＩａ乃至ＩＩｃの少なくとも１のモノマーを、好ましくは、
ａ）  アルカリ性モノマー及び／又は
ｂ）  酸性モノマー及び／又は
ｃ）  会合性モノマー及び／又は
ｄ）  標準モノマー，
を包含する少なくとも１のさらなるモノマーと反応させることにより得られ、
前記コポリマーのガラス温度ＴＧは、６５℃乃至２３０℃である、請求項１又は２に記載の抗微生物性ポリマー。
【請求項４】
アルカリ性モノマーａ）は、ビニルイミダゾール、例えば１−ビニルイミダゾール，２−メチル−１−ビニルイミダゾール，Ｎ−ビニルオキサゾリドン，Ｎ−ｔｅｒｔ．−ブチルアミノエチルメタクリラート，Ｎ，Ｎ−ジメチルアミノエチルメタクリラート，Ν，Ν−ジエチルアミノエチルメタクリラート，Ｎ，Ｎ−ジイソプロピルアミノエチルメタクリラート，２−ビニルピリジン，３−ビニルピリジン，４−ビニルピリジン，Ｎ−ビニルトリアゾール，アミンアルキルビニルエーテル，並びにそれらの混合物から選択される、
酸性モノマーｂ）は、アクリル酸，塩素アクリル酸，シアンアクリル酸，メタクリル酸，イタコン酸及びその無水物，メサコン酸，シトラコン酸，クロトン酸，フマル酸，マレイン酸，ビニル安息香酸及びその異性体，ケイ皮酸，スチルベンカルボン酸，ビニルホスホン酸，ビニルベンジルホスホン酸，ビニルベンジルスルホン酸，ビニルスルホン酸，２−スチレンスルホン酸、３−スチレンスルホン酸，４−スチレンスルホン酸，２−スチレンホスホン酸，３−スチレンホスホン酸，４−スチレンホスホン酸並びにそれらの混合物から選択される、
会合性モノマーｃ）は、アクリルニトリル，メタクリルニトリル，Ν，Ν−ジメチルアクリルアミド，Ｎ−エチルアクリルアミド，Ｎ−ｔｅｒｔ．−ブチルアクリルアミド，ビニル−メチル−アセトアミド，Ｎ−ｔｅｒｔ．−オクチルアクリルアミド，シアノアクリル酸メチル，ジシアノエチレン，１−ニトロビニレン，１−ニトロ−１−メチルビニリデン，ビニルピロリドン，ビニルカプロラクタム，及びビニルベンゾニトリル及びその同位体並びにそれらの混合物から選択される、且つ
標準モノマーｄ）は、エチレン，ブタジエン，イソプレン，クロロプレン，メタクリルエステル，アクリルエステル，ビニルエーテル（例えばエチルビニルエーテル，イソブチルビニルエーテル，ｔｅｒｔ．−ブチルビニルエーテル，メチルビニルエーテル，ブチルビニルエーテル，シクロヘキシルビニルエーテル），ビニルカルバゾール，ビニルチオエーテル，ビニルエステル，ビニルシクロヘキサン塩化ビニルメチル，フッ化ビニリデン，酢酸ビニル，ビニルシラン，塩化ビニル，フッ化ビニル，塩化ビニリデン，塩化ビニルベンジル，臭化ビニルベンジル，フマル酸のジエステル，フマル酸のジアミド，マレイン酸のイミド並びにそれらの混合物から選択される、請求項３に記載の抗微生物性ポリマー。
【請求項５】
合計モノマー含有量に基づき、
ａ）アルカリ性モノマーは０乃至９５ｍｏｌ％の範囲で、
ｂ）  酸性モノマーは０乃至５０ｍｏｌ％の範囲で、
ｃ）  会合性モノマーは０乃至９５ｍｏｌ％の範囲で、及び
ｄ）  標準モノマーは０乃至７０ｍｏｌ％の範囲で
存在する、請求項３又は４に記載の抗微生物性ポリマー。
【請求項６】
ゲル浸透クロマトグラフィにより決定された数平均分子量Ｍｎ４，５００乃至２，０００，０００ダルトンを有する、請求項１乃至５のいずれか一項に記載の抗微生物性ポリマー。
【請求項７】
重合の前、重合の際もしくは重合の後、酸基含有化合物もしくは酸基形成化合物もしくはそれらの混合物が添加される、請求項１乃至６のいずれか一項に記載の抗微生物性ポリマー。
【請求項８】
ポリマーの最大水吸収は、ポリマー重量に基づき３５重量％である、請求項１乃至７のいずれか一項に記載の抗微生物性ポリマー。
【請求項９】
請求項１乃至８のいずれか一項に記載の抗微生物性ポリマーの製造方法であって、以下のステップ
（ｉ）式ＩＩａ乃至ＩＩｃのモノマーを提供するステップ、
（ｉｉ）場合により少なくとも１のさらなるモノマーを提供するステップ、及び
（ｉｉｉ）重合開始剤の添加ありもしくはなしに、モノマーを重合するステップ
を有する、製造方法。
【請求項１０】
式Ｉ：
Ａ−Ｂ−Ｃ’−Ｄ            （Ｉ）
（式中、
Ａは、式−ＣＲＶ１＝ＣＲＶ２ＲＶ３を有するラジカル重合性基であって、ここでＲＶ１，ＲＶ２及びＲＶ３は互いに独立に、水素，メチル，塩化物−，シアノ−もしくはエステル基である、
Ｂは芳香族スペーサであり、
Ｃ’は、式−ＣＲＳ１ＲＳ２−を有する脂肪族スペーサであって、ここでＲＳ１及びＲＳ２は互いに独立に、水素又はメチルであり、及び
Ｄは式−ＮＲＡ１ＲＡ２を有するアミンであって、ここで
ＲＡ１は、２乃至７炭素原子を有する非芳香族基であり、及び
ＲＡ２は、水素，メチル又は２乃至７炭素原子を有する非芳香族基であり、又はここで
ＲＡ１及びＲＡ２は、互いに結合し、且つ窒素と共に１つの環を形成し、ここで前記環は３乃至６炭素原子を包含し、ここで形成された環は、メチル基４個まで有することができる、
好ましくはポリマーのガラス温度ＴＧは６０℃乃至２００℃である）
の構造を有するモノマー；及び／又は
少なくとも１の式Ｉのモノマー（ここで基Ａ，Ｂ，Ｃ’及びＤは、上に既に定義した通りである）、及び
ａ）アルカリ性モノマー及び／もしくは
ｂ）酸性モノマー及び／もしくは
ｃ）会合性モノマー及び／もしくは
ｄ）標準モノマー
を好ましくは有する少なくとも１のさらなるモノマーを変換することにより得られるコポリマーであって、
好ましくはコポリマーのガラス温度ＴＧは６５℃乃至２３０℃である、コポリマー、
及び少なくとも１のさらなるポリマー（ＢＬＥＰＯ）
を重合することにより得られる、抗微生物性ポリマーを有する抗微生物性ポリマーブレンド。
【請求項１１】
ラジカル重合性基Ａは、−ＣＣＮ＝ＣＨ２，−ＣＣＨ３＝ＣＨ２，−ＣＣｌ＝ＣＨ２，−ＣＨ＝ＣＨ２もしくは−ＣＣＯＯＣＨ３＝ＣＨ２であり、及び／又は
芳香族スペーサＢは、フェニレン−，ピリジル−，ナフタレン−もしくはカルバゾール系を包含し、及び／又は
非芳香族スペーサＣ’は、−ＣＨ２−，ＣＨＣＨ３もしくはＣ（ＣＨ３）２であり、及び
基Ｄにおける残基ＲＡ１は、水素もしくは３乃至７炭素原子を有する分枝芳香族基であり、及び
基Ｄにおける残基ＲＡ２は、３乃至７炭素原子を有する分枝脂肪族基であり、及び／又は
ＲＡ１及びＲＡ２は互いに結合し、且つ窒素と共に１つの環を形成し、ここで形成された環は、メチル基４個まで有することができる、
請求項１０に記載の抗微生物性ポリマーブレンド。
【請求項１２】
式Ｉのモノマーは、構造式ＩＩａ乃至ｌｌｃ
【化１】
2016508532.tif 000018
又はその混合物により表され、及び
ここで、残基Ｒは、エチル，プロピル，ブチル，ペンチル，ヘキシル及びヘプチル，シクロプロピル，シクロブチル，シクロペンチルもしくはシクロヘキシルイソプロピル，ｓｅｃ−ブチル，イソブチル，ｔｅｒｔ−ブチル，２−ペンチル（ｓｅｃ−ペンチル），３−ペンチル，２−メチル−ブチル，３−メチル−ブチル（イソペンチル），３−メチル−ブ−２−チル，２−メチルブ−２−チル，２，２−ジメチルプロピル（ネオペンチル），２−メチルペンチル，３−メチルペンチル，２，３−ジメチルブチル，２，２−ジメチルブチル（ネオヘキシル）もしくは３−エチルペンチルである、
請求項１０又は１１に記載の抗微生物性ポリマーブレンド。
【請求項１３】
抗微生物性ポリマーはホモポリマーである、請求項１０又は１２に記載の抗微生物性ポリマーブレンド。
【請求項１４】
ポリマーは、少なくとも１の式Ｉ（ここで基Ａ，Ｂ，Ｃ’及びＤは、上に既に定義した通りである）のモノマー、及び少なくとも１のさらなるモノマーを変換することにより得られるコポリマーであって、
ａ）アルカリ性モノマー及び／もしくは
ｂ）酸性モノマー及び／もしくは
ｃ）会合性モノマー及び／もしくは
ｄ）標準モノマー，
を好ましくは有し、
好ましくはコポリマーのガラス温度ＴＧは６５℃乃至２３０℃である、
請求項１０又は１１に記載の抗微生物性ポリマーブレンド。
【請求項１５】
アルカリ性モノマーａ）は、ビニルイミダゾール、例えば１−ビニルイミダゾール，２−メチル−１−ビニルイミダゾール，Ｎ−ビニルオキサゾリドン，Ｎ−ｔｅｒｔ．−ブチルアミノエチルメタクリラート，Ｎ，Ｎ−ジメチルアミノエチルメタクリラート，Ν，Ν−ジエチルアミノエチルメタクリラート，Ｎ，Ｎ−ジイソプロピルアミノエチルメタクリラート，２−ビニルピリジン，３−ビニルピリジン，４−ビニルピリジン，Ｎ−ビニルトリアゾール，アミンアルキルビニルエーテル，並びにそれらの混合物，から選択される、
酸性モノマーｂ）は、アクリル酸，クロロアクリル酸，シアンアクリル酸，メタクリル酸，イタコン酸及びその無水物，メサコン酸，シトラコン酸，クロトン酸，フマル酸，マレイン酸，ビニル安息香酸及びその異性体，ケイ皮酸，スチルベンカルボン酸，ビニルホスホン酸，ビニルベンジルホスホン酸，ビニルベンジルスルホン酸，ビニルスルホン酸，２−スチレンスルホン酸，３−スチレン−スルホン酸，４−スチレンスルホン酸，２−スチレンホスホン酸，３−スチレンホスホン酸，４−スチレンホスホン酸、並びにそれらの混合物から選択される、
会合性モノマーｃ）は、アクリルニトリル，メタクリルニトリル，Ｎ，Ｎ−ジメチルアクリルアミド，Ｎ−エチルアクリルアミド，Ｎ−ｔｅｒｔ．−ブチルアクリルアミド，ビニル−メチルアセトアミド，Ｎ−ｔｅｒｔ．−オクチルアクリルアミド，シアノアクリル酸メチル，ジシアノエチレン，１−ニトロビニレン，１−ニトロ−１−メチルビニリデン，ビニルピロリドン，ビニルカプロラクタム，ｕｎｄビニルベンゾニトリル及びその同位体、並びにそれらの混合物から選択される、及び
標準モノマーｄ）は、エチレン，ブタジエン，イソプレン，クロロプレン，メタクリルエステル，アクリルエステル，ビニルエーテル（例えば、エチルビニルエーテル，イソブチルビニルエーテル，ｔｅｒｔ．−ブチルビニルエーテル，メチルビニルエーテル，ブチルビニルエーテル，シクロヘキシルビニルエーテル），ビニル−カルバゾール，ビニルチオエーテル，ビニルエステル，ビニルシクロヘキサン塩化ビニルメチル，フッ化ビニリデン，酢酸ビニル，ビニルシラン，塩化ビニル，フッ化ビニル，塩化ビニリデン，塩化ビニルベンジル，臭化ビニルベンジル，フマル酸のジエステル，フマル酸のジアミド，マレイン酸のイミド並びにそれらの混合物から選択される、
請求項１４に記載の抗微生物性ポリマーブレンド。
【請求項１６】
全モノマー含有量に基づき、
アルカリ性モノマーａ）は、０乃至９５ｍｏｌ％の範囲で、
酸性モノマーｂ）は、０乃至５０ｍｏｌ％の範囲で、
会合性モノマーｃ）は、０乃至９５ｍｏｌ％の範囲で、及び
標準モノマーｄ）は、０乃至７０ｍｏｌ％の範囲で存在する、
請求項１４又は１５に記載の抗微生物性ポリマーブレンド。
【請求項１７】
重合の前、重合の際もしくは重合の後、酸基含有化合物もしくは酸基形成化合物もしくはそれらの混合物が添加される、請求項１０乃至１６のいずれか一項に記載の抗微生物性ポリマーブレンド。
【請求項１８】
ポリマーの最大水吸収は、ポリマー重量に基づき３５重量％である、請求項１０乃至１７のいずれか一項に記載の抗微生物性ポリマーブレンド。
【請求項１９】
さらなるポリマー（ＢＬＥＰＯ）は、熱可塑性加工可能なポリマーである、請求項１０乃至１８のいずれか一項に記載の抗微生物性ポリマーブレンド。
【請求項２０】
さらなるポリマー（ＢＬＥＰＯ）は、ポリビニルピリジン及びそのコポリマー，ポリビニルピロリジン，ポリビニルイミダゾール並びにそれらのコポリマー，ポリビニルカルバゾール及びそのコポリマー，芳香族及び脂肪族熱可塑性ポリウレタン（ＴＰＵ），ポリピロール，ポリアクリル酸（ＰＡＡ），ポリメタクリル酸（ＰＭＡＡ），ポリメチルメタクリラート（ＰＭＭＡ），ＭＳＡグラフト化ポリエチレン（ＭＳＡ−ＰＥ），ポリクロロアクリル酸，及びポリシアンアクリル酸，ポリエステル，ポリブチレンテレフタラート（ＰＢＴ），ポリエチレンテレフタラート（ＰＥＴ），ポリアミド（ＰＡ），ポリアリールアミド，ポリイミド，ポリアクリルアミド（ＰＡＲＡ），ポリアミドイミド（ＰＡＩ），ポリエーテルブロックアミド（ＰＥＢＡ），ポリフタルアミド（ＰＰＡ），ポリエステルアミド（ＰＥＡ），ポリオキシメチレン（ＰＯＭ），ポリエーテルケトン，ポリフェニレンエーテル（ＰＰＥ，ＰＰＯ），ポリアミド，ポリカーボネート（ＰＣ），ポリエーテルスルホン，ポリ（２，６−ジフェニル−フェニレンオキシド），ポリアリールエーテル（ＰＡＥ），ポリアリールスルホン（ＰＡＳＵ），ポリシクロヘキシレンジメチレンテレフタラート（ＰＣＴ），ポリエーテルスルホン（ＰＥＳ），耐衝撃性ポリスチレン（ＨＩＰＳ），ポリオレフィン及びそれらのコポリマー，エチレン−プロピレン−ジエンゴム（ＥＰＤＭ），ポリオキシメチレン（ＰＯＭ），ポリ塩化ビニル（ＰＶＣ），ポリ酢酸ビニル（ＰＶＡ），ポリエチレン酢酸ビニル（ＥＶＡ），アクリルニトリル−スチレン−コポリマー（ＳＡＮ），アクリルニトリル−ブタジエン−スチレン（ＡＢＳ），アクリルエステル−スチレン−アクリルニトリル（ＡＳＡ），アクリルニトリル−ブタジエン−アクリラート（ＡＢＡ）及びそれらの混合物から選択される、請求項１０乃至１９のいずれか一項に記載の抗微生物性ポリマーブレンド。
【請求項２１】
前記ポリオレフィンは、ＬＬＤＰＥ，ＬＤＰＥ，ＨＤＰＥ及びＰＰから選択される、請求項２０に記載の抗微生物性ポリマーブレンド。
【請求項２２】
式Ｉ：
Ａ−Ｂ−Ｃ’−Ｄ            （Ｉ）
（式中、
Ａは、式−ＣＲＶ１＝ＣＲＶ２ＲＶ３を有するラジカル重合性基であって、ここでＲＶ１，ＲＶ２及びＲＶ３は互いに独立に、水素，メチル，塩化物−，シアノ−もしくはエステル基である、
Ｂは芳香族スペーサであり、
Ｃ’は、式−ＣＲＳ１ＲＳ２−を有する脂肪族スペーサであって、ここでＲＳ１及びＲＳ２は互いに独立に、水素又はメチルであり、及び
Ｄは式−ＮＲＡ１ＲＡ２を有するアミンであって、ここで
ＲＡ１は、２乃至７炭素原子を有する非芳香族基であり、及び
ＲＡ２は、水素，メチル又は２乃至７炭素原子を有する非芳香族基であり、又はここで
ＲＡ１及びＲＡ２は、互いに結合し、且つ窒素と共に１つの環を形成し、ここで前記環は３乃至６炭素原子を包含し、ここで形成された環は、メチル基４個まで有することができる、
好ましくはポリマーのガラス温度ＴＧは６０℃乃至２００℃である）
の構造を有するモノマー；及び／又は
少なくとも１の式Ｉのモノマー（ここで基Ａ，Ｂ，Ｃ’及びＤは、上に既に定義した通りである）、及び
ａ）アルカリ性モノマー及び／もしくは
ｂ）酸性モノマー及び／もしくは
ｃ）会合性モノマー及び／もしくは
ｄ）標準モノマー
を好ましくは有する少なくとも１のさらなるモノマーを変換することにより得られるコポリマーであって、
好ましくはコポリマーのガラス温度ＴＧは６５℃乃至２３０℃である、コポリマー、
を重合することにより得られるポリマーの、又は請求項１０乃至１９のいずれかに記載のポリマーブレンドの、抗微生物性加工のため、抗微生物性プロダクト製造のため、もしくは抗微生物性複合エレメント製造のための使用であって、前記ポリマーもしくはポリマーブレンドは熱可塑性加工可能である、使用。
【請求項２３】
抗微生物性加工、抗微生物性プロダクト製造又は抗微生物性複合エレメント製造は、熱可塑性加工により行われる、請求項２２に記載の使用。
【請求項２４】
抗微生物性加工、抗微生物性プロダクト製造又は抗微生物性複合エレメント製造は、基板上への印刷、浸漬、焼結、スプレー、コンシール、コーンティング、ラミネート、接着、融解、固定及び／もしくはラッカー塗りにより行われる、請求項２２又は２３に記載の使用。
【請求項２５】
キャリア材料及び
請求項１乃至８のいずれかに記載の抗微生物性ポリマー、又は請求項１０乃至２１のいずれかに記載のポリマーブレンド及び
場合により接着促進剤及び／もしくは接着剤
を含む、複合エレメント。
【請求項２６】
複合ホイルである、請求項２５に記載の複合エレメント。
【発明の詳細な説明】
【技術分野】
【０００１】
本発明は、好ましくは熱可塑性加工可能である抗微生物性ポリマー、その製造方法、並びに抗微生物性加工(antimikrobielle  Ausruestung)のための、その利用に係る。本発明はさらに、抗微生物性ポリマー含有ポリマーブレンド、及び熱可塑性加工可能である抗微生物性ポリマー製造のため、特別なモノマーの使用に係る。
【背景技術】
【０００２】
適当な添加剤、例えば、銀，亜鉛もしくは銅を添加することにより、ポリマーに抗菌特性を付与できることが長く知られている。銀が実験室条件において抗微生物性効果があることは、度々証明されている（Carr  et  al.  1973,  Ruessel  &  Hugo  1994,  Hipler  et  al.  2006,  Kampmann  et  al.  2008b）。その作用原理は、遊離イオンがバクテリア細胞の様々な成分と反応することに基づく。ただしここでの抗菌作用は、対して強くなく、時間的にも制限されている。なぜならば、抗菌作用添加剤はしばしば合成樹脂から移動してくるからだ。対応する応用は、様々な特許出願に記載される。
【０００３】
ＤＥ  １０  ２００８  ０６２  ８２４  Ａ１は、抗微生物性創傷被覆材について記載し、ＤＥ  １０  ２００８  ０１３  １４３  Ａ１は、コーティング用銀含有シラン系について記載し、ＤＥ  １０  ２００７  ０３５  ０６３  Ａ１は、合成樹脂内のオルトリン酸銀の使用について記載し、ＤＥ  １０  ２００６  ００６  ６７５  Ａ１は、セラミック内の銀−銅−ナノ粒子の使用について記載する。
【０００４】
当該技術水準においてさらに、本質的に抗菌特性を有するポリマーが知られ、即ちポリマーは、「それ自体」であり、且つ外添剤を有しない。例えば、ＤＥ  １００  ２４  ２７０から殺菌性ポリマーが知られる。例えばＤＥ  １９７  ０９  ０７６は、ｔｅｒｔ−ブチルアミノエチルメタクリラートの重合により製造された抗微生物性合成樹脂について記載する。そしてＤＥ  １９９  ２１  ９０３  Ａ１は、ｔｅｒｔ−ブチルアミノエチルメタクリラートに基づくコポリマーについて記載する。
【０００５】
さらに、当該技術水準において知られた本質的に抗微生物性ポリマーは、四級アンモニウム−又はホスホニウムを有する。ここでは、これらは、際立った膨潤性から可溶性までの形態で通常高水相溶性、並びに総じて低い熱形状保持性及び不十分な材料特性を示す、親水性ポリマーである。従って、これらのポリマーは、広く適用可能な合成樹脂材料として使用されない。ＥＰ  ６６３  ４０９  Ａ１は、例えば４級リン化合物を有するモノマーのホモ重合もしくは共重合により製造される抗微生物性ポリマーについて記載する。これらのポリマーは、広い抗微生物性スペクトルを有し、少ない接触時間でも有効である。さらに、同様に抗微生物性樹脂の製造が記載される。その抗微生物性効果は、四級リン化合物に基づく。このようにして得られたポリマーは、例えばコンタクトレンズ及びコンタクトレンズ洗浄と及びケアプロダクト並びにそのための保存容器を、抗菌的に備え付けること及びそれによりバクテリア及び菌による被害を防ぐことに役立つ。そこではバクテリア及び菌が苦痛を伴う炎症と損害を引き起こしうる目の角膜との直接接触においてコンタクトレンズが存在するので、これは必要である。
【０００６】
ホモポリマー及びコポリマーの製造のため、例えばＤＥ  １０  ００８  １７７  Ａ１又はＥＰ  ０  ６１  １  ７８２  Ａ１は使用されるモノマーを開示する。典型的モノマー構造（ＥＰ  ０  ６６３  ４０９  Ａ１参照）は例えば：
【化２】
2016508532.tif 000002
である。
【０００７】
例えばＵＳ  ４，４８２，６８０はポリスチレン主鎖を有するポリマーの四級物(Quat)を記載する。そこで使用されるモノマーは、塩化ビニルベンジル（ＶＢＣ）に基づく。
【０００８】
ただし全ての開示された合成樹脂は、不十分な機械的特性を有する。さらに合成物質は、高親水性及び不十分な熱形状保持性（Waermeformbestaendigkeit）を示す。さらに、今まで製造された中性(四級化合物に基づかない)本質的に抗微生物性ポリマーは、酸化誘導エージングプロセスの傾向がある。該プロセスは、変色と同様に長期安定性の減少とをもたらす。不十分な特性のため、今日まで製造されてきた本質的に抗微生物性ポリマーは、熱可塑性変形方法（合成樹脂テクノロジ‐の技術、例えば押し出し、射出成型等）によってではなく、従来のポリマー材料の要求プロファイルに十分な且つ、広い応用用途を備えるプロダクトへと加工され得る。
【０００９】
ＵＳ２００６／２２８９６６Ａ１において、どのように化学蒸着により表面をメチルスチレンで被覆するかが記載される。該書類は、熱可塑性加工も、ガラス温度６０乃至２００℃についても開示しない。
【００１０】
ＵＳ２００６／２３４０５９Ａ１において、なかでも官能性有機材料（例えばポリ（Ｎ，Ｎ−ジブチルアミノ−メチルスチレン）もしくはポリ（Ｎ，Ｎ−ジエチルアミノメチルスチレン））を包含する変性電極が記載される。該書類は、熱可塑性加工可能なポリマーを取り扱わない。
【００１１】
ＵＳ４４４７５８０Ａは、ポリマー（Ａ）（例えばＮ−イソプロピルアミノメチルスチレン，Ｎ−ｔ−ブチルアミノメチルスチレン，Ｎ−ペンチルアミノメチルスチレン）以外に電子吸引性基及びそれに近接するエチレン二重結合を有するポリマー（Ｂ）を含有する樹脂組成物に関わる。高温において該組成物は架橋し、硬化する。製造された樹脂は、熱可塑性加工可能ではない。
【００１２】
当該技術水準において、抗菌的加工可能又は熱可塑性可能であるプロダクトについて記載されていない。
【発明の概要】
【発明が解決しようとする課題】
【００１３】
この背景に対して、本発明の課題は、一方で抗微生物性効果、好ましくは本質的に抗微生物性効果を、他方で材料使用のため十分な熱形状保持性を見せるポリマーを調製することである。基板に適用することが必要不可欠でなく、熱成形方法による成型体に対するさらなる加工が可能である。さらに、所望の特性、特に十分な熱形状保持性、温度範囲７５乃至３５０℃における熱変形性、並びに長期にわたる、ただし水との恒常的接触において、少ない水吸収性を有するポリマーが調製されるべきである。さらに外部応力に対してできるだけ耐性である（例えば少ない引っ掻き感受性）ポリマーは調製されるべきである。
最終的に外部抗微生物性効果のある作用剤の添加（例えば銀イオン、トリクロサン等）は、抗菌効果を達成するのに必要ではない。
【００１４】
対応する抗微生物性合成樹脂の製造のため最大の課題は、完全に予期せぬことに特別なモノマーの抗微生物性ポリマーへの重合もしくは共重合により解決され得る。本発明によるポリマーは、一方で抗菌効果を有し、他方で熱可塑性加工可能である。さらに加えて好ましい必要とされる材料特性要求プロファイル並びに好ましくは少ない水吸収性が満たされる。
【課題を解決するための手段】
【００１５】
発明の実施形態
本発明の実施形態は、従ってモノマーの重合から得られる抗微生物性ポリマーであって、
モノマーは構造式ＩＩａ乃至ＩＩｃ
【化１】
2016508532.tif 000003
又はその混合物により表され、
残基Ｒは、エチル，プロピル，ブチル，ペンチル，ヘキシル及びヘプチル，シクロプロピル，シクロブチル，シクロペンチルもしくはシクロヘキシルイソプロピル，ｓｅｃ−ブチル，イソブチル，ｔｅｒｔ−ブチル，２−ペンチル（ｓｅｃ−ペンチル），３−ペンチル，２−メチル−ブチル，３−メチル−ブチル（イソペンチル），３−メチル−ブ−２−チル，２−メチルブ−２−チル，２，２−ジメチルプロピル（ネオペンチル），２−メチルペンチル，３−メチルペンチル，２，３−ジメチルブチル，２，２−ジメチルブチル（ネオヘキシル）もしくは３−エチルペンチルであり、
抗微生物性ポリマーのガラス温度は６０℃乃至２００℃であり、かつ
好ましくは、当該ポリマーは熱可塑性加工可能である、抗微生物性ポリマーである。
【００１６】
さらに本発明は、以下のステップ
（ｉ）式ＩＩａ乃至ＩＩｃのモノマーを提供するステップ、
（ｉｉ）場合により少なくとも１のさらなるモノマーを提供するステップ、及び
（ｉｉｉ）重合開始剤の添加ありもしくはなしに、モノマーを重合するステップ
を有する、本発明による抗微生物性ポリマーの製造方法について記載する。
【００１７】
本発明のさらなる実施形態は、
式Ｉ：
Ａ−Ｂ−Ｃ’−Ｄ            （Ｉ）
（式中、
Ａは、式−ＣＲＶ１＝ＣＲＶ２ＲＶ３を有するラジカル重合性基であって、ここでＲＶ１，ＲＶ２及びＲＶ３は互いに独立に、水素，メチル，塩化物−，シアノ−もしくはエステル基である、
Ｂは芳香族スペーサであり、
Ｃ’は、式−ＣＲＳ１ＲＳ２−を有する脂肪族スペーサであって、ここでＲＳ１及びＲＳ２は互いに独立に、水素又はメチルであり、及び
Ｄは式−ＮＲＡ１ＲＡ２を有するアミンであって、ここで
ＲＡ１は、２乃至７炭素原子を有する非芳香族基であり、及び
ＲＡ２は、水素，メチル又は２乃至７炭素原子を有する非芳香族基であり、又はここで
ＲＡ１及びＲＡ２は、互いに結合し、且つ窒素と共に１つの環を形成し、ここで前記環は３乃至６炭素原子を包含し、ここで形成された環は、メチル基４個まで有することができる、
好ましくはポリマーのガラス温度ＴＧは６０℃乃至２００℃である）
の構造を有するモノマー；及び／又は
少なくとも１の式Ｉのモノマー（ここで基Ａ，Ｂ，Ｃ’及びＤは、上に既に定義した通りである）、及び
ａ）アルカリ性モノマー及び／もしくは
ｂ）酸性モノマー及び／もしくは
ｃ）会合性モノマー及び／もしくは
ｄ）標準モノマー
を好ましくは有する少なくとも１のさらなるモノマーを変換することにより得られるコポリマーであって、
好ましくはコポリマーのガラス温度ＴＧは６５℃乃至２３０℃である、コポリマー、
及び少なくとも１のさらなるポリマー（そのさらなるブレンドポリマーは「ＢＬＥＰＯ」と称する）
を重合することにより得られる、抗微生物性ポリマーを有する抗微生物性ポリマーブレンドである。
【００１８】
本願において、一般式Ｉにおいて脂肪族スペーサはＣ’で表される一方、記載「Ｃ」は、炭素原子を表す。
【００１９】
本発明はまた、本発明によるポリマーもしくは本発明によるポリマーブレンドの抗微生物性加工のため、抗微生物性プロダクト製造のため、もしくは抗微生物性複合エレメント製造のための使用であって、前記ポリマーもしくはポリマーブレンドは熱可塑性加工可能である、使用について記載する。
【００２０】
抗菌活性の決定
本願の範囲内において、抗菌特性は、日本工業規格ＪＩＳ  Ｚ  ２８０１  ：２０００に基づく一方法により通常決定される。実験のための試験微生物として、好ましくは病原菌黄色ブドウ球菌Staphylococcus  aureus（好ましくは標準病原菌(Standardkeim);多剤耐性ＡＴＣＣ  ６５３８ではない）が使用される。
【００２１】
抗菌活性の決定は、参照表面に対し及び試験材料に対してStaphylococcus  aureusの成長の比較により通常行われる。
【００２２】
参照材料としてからのペトリ皿を使用する。サンプルは、その都度約０，２５０乃至０，７５０ｇの対応するポリマーで被覆されたペトリ皿（直径９０ｍｍ）からなる。以下の手順で被覆される：  ポリマーを、適当な溶媒に溶解する。そのポリマー溶液を、ペトリ皿の上に置き、引き続き真空乾燥キャビネ内で溶媒を蒸発させる。各試験シリーズのために、インキュベーション後、表面の菌含有量の決定に３個の参照プレート並びに３個の試験プレートを使用する。
【００２３】
全プレートは、菌含有量５乃至８×１０５ＫｂＥ／ｍＬに調節された４００μＬ  Staphylococcus  aureus接種懸濁液を接種される（ＫｂＥ  コロニー形成単位）。
【００２４】
接種されたプレートを、蒸発を避けるため、滅菌ＰＰ−フィルムでカバーする。接種直後、その３個の試験プレートと３個の参照プレートをインキュベーションキャビネ内に写し、３５℃及び湿度９０％で２４時間インキュベートする。
【００２５】
接種溶液内の菌含有量（初期菌含有量）を決定するため、それぞれ３個の参照プレートを接種直後、ペトリ皿内に１０ｍＬ  ＳＣＤＬＰ−ブイヨンを添加した状態で洗浄する。フィルムは、滅菌ピンセットで裏返され、１ｍＬピペットで上から乃至下から何度も洗い流される。１ｍＬ洗浄溶液が第１の希釈段階にピペット操作される前に、ペトリ皿は、８の字状に振り動かされる。一連の希釈シリーズの調製後、生存菌含有量をドロッププレート法により決定する。ドロッププレート法において、２通りに(im  Doppelansatz)プレートカウントＰＣ寒天プレート上において、それぞれの希釈段階の各領域内に１０μＬにつき５滴塗布する。プレートを３７℃で２４時間インキュベートする。
【００２６】
インキュベーション後の参照プレート及び試験プレート上で、初期菌含有量の決定と同じやり方で、洗浄及び生存菌数の決定が行われる。試験プレートの場合、検出限界の上昇に加え、混釈平板法(Plattengussverfahren)において直接洗浄溶液の菌含有量を決定する。これについても同様に２通りに、１つの空のペトリ皿内に各１ｍＬの溶液が与えられ、４５℃に調節された寒天上に注がれる。８の字状に振り動かされることにより、バクテリアは寒天中に分散する。プレートを３７℃で４８時間インキュベートする。
【００２７】
インキュベーション後、ペトリ皿内のコロニーをカウントする。その場合、各菌から可視性コロニーが生じると推定される。コロニーは、インキュベーション後肉眼で見える。場合によってはライトテーブルが補助として使われる。
【００２８】
接種溶液の堆積及び使用された希釈比率に基づき、接種溶液の体積単位あたり（即ちｍＬ当たり）の微生物の生存菌数について推定され得る。以下の式：
【数１】
2016508532.tif 000004
を有する加重算術平均(das  gewogene  arithmetische  Mittel)に基づき、計算が行われる。式中、
【数２】
2016508532.tif 000005
加重算術平均(gewichtetes  arithmetisches  Mittel)、
【数３】
2016508532.tif 000006
計算のために生育される全ペトリ皿もしくは領域のコロニーの合計、
ｎ１  最も低い評価可能な希釈段階のペトリ皿もしくは領域の数、
ｎ２  次に高い希釈段階のペトリ皿もしくは領域の数、
ｄ  最も低く評価された希釈段階のファクター。
【００２９】
混釈平板法の際、３００ＫｂＥまでを有するペトリ皿がカウント可能である。ドロッププレート法は、領域当たり１５０ＫｂＥまでを有するプレートだけカウント可能である。
【００３０】
ｍＬ当たりの生存菌数の決定の際、希釈ファクターＦ１に注意しなければならない。この希釈ファクターＦ１は、接種プレートにおけるＳＣＤＬＰブイヨンの体積の合計及びバクテリア懸濁液の体積から生じる。
【数４】
2016508532.tif 000007
式中、Ｆ１はＳＣＤＬＰブイヨンの希釈ファクターを表す。
【００３１】
混釈平板法における接種試験プレートもしくは参照プレート上の合計菌数のため、従って以下の式：
【数５】
2016508532.tif 000008
が生じる。
【００３２】
ドロッププレート法において、プレートの４分の１だけが５０μＬ(即ち０．０５ｍＬ)で接種されるので、さらにもう１つの希釈ファクターが関連する。ｍＬ当たりの菌含有量について推論するため、０．０５ｍＬは２０倍することにより１ｍＬまで換算されなければならない。
Ｆ２＝２６×２０
式中、Ｆ２は、ドロッププレート法におけるｍＬ当たりのＫｂＥを得るための、希釈ファクターである。
【００３３】
よって、ドロッププレート法のために、以下の式により全希釈ファクターを考慮して、接種された試験プレートもしくは参照プレートの合計菌数が算出される。
【数６】
2016508532.tif 000009
抗菌活性の算出のため、各試験シリーズにおいてプレートの製造菌数の個々の結果は簡単な算術平均として要約され、そこから試験プレートと参照プレートとの間の対数（ｌｏｇ１０）減少値が算出される。
【００３４】
以下の式：
ｌｏｇ１０減少値＝ｌｏｇ１０（ＫＧ）Ｒｅｆ（ｘ）−ｌｏｇ１０（ＫＧ）Ｐｒ（ｘ）
により算出される。式中、
（ＫＧ）Ｒｅｆ（ｘ）は、時点ｘの参照プレートにおけるＫｂＥを表し、
（ＫＧ）Ｐｒ（ｘ）は、時点ｘの試験プレートにおけるＫｂＥを表す、
【００３５】
本発明によるポリマーの抗菌活性は、好ましくは接触時間２４時間後の対数（ｌｏｇ１０）減少値により示される。対数（ｌｏｇ１０）減少値は、好ましくは少なくとも２４時間後ｌｏｇ  ２．０  ＫｂＥ／ｍＬである。特に好ましくは、（当該方法の検出限界の）ｌｏｇ１もしくは１０コロニー形成単位の残存菌含有量に至るｌｏｇ減少値である。
【００３６】
ＪＩＳ  Ｚ２８０１：２０００によれば、作用時間２４時間後の対数(Log)減少値少なくとも２．０において抗菌活性は得られる。混釈平板法の最低希釈段階においてサンプルの寒天プレート上に、カウント可能なコロニーが存在しないならば、結果は、検査標準における基準値に対応する＜１０  ＫｂＥ／ｍＬと示される。
【発明を実施するための形態】
【００３７】
発明の詳細な説明
本発明の抗微生物性ポリマーは、モノマーの重合から得られる。ただし、モノマーは構造式ＩＩａ乃至ＩＩｃ
【化１】
2016508532.tif 000010
又はその混合物により表され、
残基Ｒは、エチル，プロピル，ブチル，ペンチル，ヘキシル及びヘプチル，シクロプロピル，シクロブチル，シクロペンチルもしくはシクロヘキシルイソプロピル，ｓｅｃ−ブチル，イソブチル，ｔｅｒｔ−ブチル，２−ペンチル（ｓｅｃ−ペンチル），３−ペンチル，２−メチル−ブチル，３−メチル−ブチル（イソペンチル），３−メチル−ブ−２−チル，２−メチルブ−２−チル，２，２−ジメチルプロピル（ネオペンチル），２−メチルペンチル，３−メチルペンチル，２，３−ジメチルブチル，２，２−ジメチルブチル（ネオヘキシル）もしくは３−エチルペンチルであり、
抗微生物性ポリマーのガラス温度は６０℃乃至２００℃であり、及び
好ましくは、当該ポリマーは熱可塑性加工可能である。
【００３８】
式ＩＩａのモノマーが好ましい。
【００３９】
あるいは、２つのモノマー、特に式ＩＩａ及びＩＩｂのモノマーからなる混合物が好ましい。
【００４０】
好ましい一実施形態において、ラジカル重合可能なビニル基の重合は光化学的に開始されるラジカル重合であり得る。光化学的に開始されるラジカル重合において、一般には、好ましくは３００乃至４５０ｎｍの範囲内の光を吸収する際に光反応を受ける化合物が使用される。この反応の場合、ラジカル重合可能な基と反応し、それにより重合を開始する反応性化学種が生成される。
【００４１】
特に好ましい一実施形態において、ラジカル重合可能な基の重合は、開始剤ありもしくはなしの熱開始ラジカル重合であり得る。ラジカル重合の開始は、例えば重水に熱による（開始剤なし）又は過酸化物開始剤、アゾ開始剤、レドックスシステムにより、又は光化学的な手段で行われる。好ましいビニル基の重合開始剤は、後述の「好ましい開始剤」欄に記載される。
【００４２】
式ＩＩａ乃至ＩＩｃにおける基Ｒの好ましい実施形態
一般的にＲは任意の有機残基であり得る。Ｒは、好ましくはイソプロピル，ｓｅｃ−ブチル，イソブチル，ｔｅｒｔ−ブチル，２−ペンチル（ｓｅｃ−ペンチル），３−ペンチル，２−メチル−ブチル，３−メチルブチル（Ｉｓｏペンチル），３−メチル−ブ−２−チル，２−メチルブ−２−チル，２，２−ジメチルプロピル（ネオペンチル），２−メチル−３−ペンチル，３−メチル−３−ペンチル，２，３−ジメチルブチル，２，２−ジメチルブチル（ネオヘキシル），３−エチル−３−ペンチルである。より好ましくは、Ｒは、イソプロピル，ｓｅｃ−ブチル，イソブチル，ｔｅｒｔ−ブチル，３−メチル−ブ−２−チル，２−メチルブ−２−チル，２−メチル−３−ペンチル，３−メチル−３−ペンチル，２，３−ジメチルブチル及び３−エチル−３−ペンチルである。Ｒとして、ｔｅｒｔ−ブチル，２−メチルブ−２−チル，３−メチル−３−ペンチル及び３−エチル−３−ペンチルはさらにより好ましい。Ｒとしては、２−メチルブ−２−チルがとりわけ好ましい。Ｒとしては、３−メチル−３−ペンチルがとりわけ好ましい。Ｒとしては、３−エチル−３−ペンチルがとりわけ好ましい。Ｒとしては、ｔｅｒｔ−ブチルが特に好ましい。
【００４３】
Ｒ＝ｔｅｒｔ−ブチルを有する式ＩＩａは特に好ましい。このモノマーから得られるポリマーは、ＴＢＡＭＳと短かく表記され、且つ特に好ましい本発明による抗微生物性ポリマーである。
【００４４】
本発明の別の態様において、抗微生物性ポリマーは、以下の式Ｉ：
Ａ−Ｂ−Ｃ’−Ｄ            （式Ｉ）
で表されるモノマーの重合により得られる。
（式中、
Ａ，Ｂ，Ｃ’及びＤは、後述の式Ｉで定義された通りである。式ＩＩによるポリマーの好ましい実施形態（例えばガラス温度等）についての全ての解説は、式Ｉのポリマーにも適用される。
【００４５】
ガラス温度に関する好ましい実施形態
本発明による抗微生物性ポリマーのガラス温度は、通常６０℃乃至２００℃、好ましくは７０℃乃至１８０℃、特に好ましくは７５℃乃至１４０℃、及びとりわけ好ましくは８０℃乃至１３０℃である。別の好ましい実施形態において、ガラス温度は、８５乃至１２５℃又は９０乃至１２０℃である。同様に、これらの温度範囲の混合物が可能である。ガラス温度は、専門家が、プロセスパラメータのふさわしい選択することにより設定され得る。即ち出発物質及びプロセスパラメータ（例えば重合温度、重合時間、触媒の種類と量）は、所望のガラス温度に到達できるように選択される。
【００４６】
ガラス温度は、一般に、加工可能性と同様、ポリマーの材料特性に対しても決定的な影響を及ぼす。ガラス温度は、この温度における、本質的にアモルファスなポリマーの固体状、ガラス状もしくはエネルギー弾性状態から、粘弾性ゴムもしくはエントロピー弾性状態までの転移、又はその逆の転移が起きるということを特徴とする。ガラス温度未満では、ポリマーは本質的に硬く且つ脆い（ガラス状）一方、当該温度以上では、ポリマーは、強靭且つ粘弾性になり始める。用語「ガラス温度」及び「ガラス転移温度」は、しばしば同義に用いられる。
【００４７】
本発明によるポリマーのガラス温度は、好ましくは示差走査熱量（ＤＳＣ）測定により決定される。これに加え、好ましくは４０μＬ  アルミニウムＤＳＣ坩堝(Tiegel)内に約１０ｍｇのポリマーが計量され、次いでその坩堝は、ＭＥＴＴＬＥＲ  Ｔｏｌｅｄｏ  ８２１ｅの測定セル内に装填される。その後、３つの同一サイクルに分割された加熱／冷却プログラムが開始される。１サイクルは、以下のように構成される：  先ず１０℃／分の速度で２５℃から２５０℃に加熱され、引き続き−１０℃／分の速度で２５０℃から２５℃へ冷却する。それに引き続き、第２及び第３のサイクルが開始する。全加熱プロセスの算出されたガラス転移温度の平均値(Mittelwert)の形成により、ガラス温度が算出される。
【００４８】
ＭＥＴＴＬＥＲ  Ｔｏｌｅｄｏ  ８２１において以下の設定が好ましい：
−窒素フロー  ８．３Ｎ／ｈ
−窒素冷却、ガス制御装置なし
−モジュール待機温度２０℃、
−セラミックセンサ  ＳＲＳ５  高
−ＳＴＡＲｅ  Ｅｘｃｅｌｌｅｎｃｅ  Ｓｏｆｔｗａｒｅバージョン９．１０，ルーチンウィンドウ，ＤＳＣ評価。
【００４９】
キャリブレーションは、２００５年１２月３日にメーカーが提供したＩｎサンプル（６．２７ｍｇ）により好ましくは行われる。
【００５０】
好ましい一実施形態において抗微生物性ポリマーはホモポリマーである。
【００５１】
特に好ましい一実施形態において抗微生物性ポリマーは、式ＩＩａの化合物の重合により得られるホモポリマーである。
【００５２】
式ＩＩａ乃至ＩＩｃの化合物は、式
Ｈ２Ｃ＝ＣＨ−フェニレン−ＣＨ２−Ｃｌ
の化合物と、Ｈ２Ｎ−Ｒとの反応により製造され得る。式ＩＩａ乃至ＩＩｃ及び式Ｈ２Ｎ−Ｒにおいて、Ｒは先に定義した通りである。
【００５３】
ふさわしい好ましいモノマーは、例えば以下のように製造される：  １０００ｍＬフラスコ内に２００ｍＬ水及び４２ｇ（１．０５ｍｏｌ）ＮａＯＨを入れ、完全に溶解した後１．０５ｍｏｌの対応するアミンを添加する。撹拌しながら、フラスコを６０乃至８５℃に加熱し、５３，４２  ｇ  （０．３５ｍｏｌ）クロロメチルスチレン及び１５０ｍＬ  ＴＨＦからなる溶液を約７５分以内で滴下する。完全に滴下した後、反応フラスコを合計反応時間４乃至１２０時間、絶えず撹拌しながらオイルバス内に放置する。その場合の反応時間及び反応温度は、使用したアミンに依存する。精製は真空蒸留により行われ得る。
【００５４】
好ましい一実施形態において本発明のポリマーは、ホモポリマー、好ましくはモノマーＩＩａ，ＩＩｂ又はＩＩｃから合成されるホモポリマーである。マクロ分子が専ら同一タイプのモノマーのみから合成される場合のポリマーを、ホモポリマーと称する。
【００５５】
本発明のコポリマーの好ましい実施形態
さらに好ましい一実施形態において本願による抗微生物性ポリマーはコポリマーである。本発明によるコポリマーは通常、式ＩＩａ、ＩＩｂもしくはＩＩｃの１のモノマーと、１のさらなるモノマーとの共重合により得られる。従って好ましくは、本発明によるコポリマーは、式ＩＩａ乃至ＩＩｃの少なくとも１のモノマーを、好ましくは、
ａ）  アルカリ性モノマー及び／又は
ｂ）  酸性モノマー及び／又は
ｃ）  会合性モノマー及び／又は
ｄ）  標準モノマー，
を包含する少なくとも１のさらなるモノマーと反応させることにより得られ、
前記コポリマーのガラス温度ＴＧは、通常６５℃乃至２３０℃、好ましくは７０℃乃至２００℃、特に好ましくは７５℃乃至１６０℃及びとりわけ好ましくは８０℃乃至１５０℃である。さらに好ましい実施形態においてコポリマーのガラス温度は、８５乃至１４５℃，９０℃乃至１４０℃又は９５℃乃至１３５℃である得る。同様にこれらの温度領域の混合物も可能である。
【００５６】
本発明によるコポリマーの製造に使用され得る、さらなるモノマーａ）乃至ｄ）の好ましい実施形態：
アルカリ性モノマー（ａ）（後続の同義語「塩基性モノマー」とも称する）は、一般には、重合可能であるのと同様にアルカリ性である基を包含する化合物である。塩基性モノマーａ）としては、好ましくは少なくとも１の１級、２級もしくは３級アミンを有するモノマー及び／又は少なくとも１のヘテロ環、窒素含有芳香族化合物を有するモノマー使用される。好ましい塩基性モノマーの例は、ビニルイミダゾール、例えば１−ビニルイミダゾール，２−メチル−１−ビニルイミダゾール，Ｎ−ビニルオキサゾリドン，Ｎ−ｔｅｒｔ−ブチルアミノエチルメタクリラート，Ｎ，Ｎ−ジメチルアミノエチルメタクリラート，Ν，Ν−ジエチルアミノエチルメタクリラート，Ｎ，Ｎ−ジイソプロピルアミノエチルメタクリラート，２−ビニルピリジン，３−ビニルピリジン，４−ビニルピリジン，Ｎ−ビニルトリアゾール，アミンアルキルビニルエーテル，並びにそれらの混合物である。
【００５７】
Ｎ−ｔｅｒｔ−ブチルアミノエチルメタクリラート，Ｎ，Ｎ−ジメチルアミノエチル−メタクリラート，Ν，Ν−ジエチルアミノエチルメタクリラート，Ｎ，Ｎ−Ｄｉイソプロピル−アミノエチル−メタクリラート，２−ビニルピリジン，３−ビニルピリジン，４−ビニルピリジン，ならびにこれらの混合物、特にＮ−ｔｅｒｔ−ブチルアミノエチルメタクリラート，２−ビニルピリジン，３−ビニルピリジン，４−ビニルピリジン並びにこれらの混合物はより好ましい。
【００５８】
塩基性モノマーは、合計モノマー含有量に基づき０乃至９５ｍｏｌ％、好ましくは１０乃至８０ｍｏｌ％、より好ましくは２０乃至７０ｍｏｌ％、特に２５乃至６０ｍｏｌ％の量で使用される。
【００５９】
酸性モノマーｂ）は、好ましくは、重合可能な基及び少なくとも１の遊離酸基またはその基から容易に酸が形成され得る基（例えば酸無水物）を有するモノマーである。酸性モノマーは、好ましくはアクリル酸，クロロアクリル酸，シアンアクリル酸，メタクリル酸，イタコン酸及びその無水物，メサコン酸，シトラコン酸，クロトン酸，フマル酸，マレイン酸，ビニル安息香酸及びその異性体，ケイ皮酸，スチルベンカルボン酸，ビニルホスホン酸，ビニルベンジルホスホン酸，ビニルベンジルスルホン酸，ビニルスルホン酸，２−スチレンスルホン酸，３−スチレンスルホン酸，４−スチレンスルホン酸，２−スチレンホスホン酸，３−スチレンホスホン酸，４−スチレン−ホスホン酸並びにそれらの混合物から選択される。
【００６０】
アクリル酸，クロロアクリル酸，シアンアクリル酸，メタクリル酸，イタコン酸及びその無水物，メサコン酸，シトラコン酸，フマル酸，マレイン酸，ビニル安息香酸及びその異性体，ケイ皮酸，ビニルベンジルホスホン酸，ビニルベンジルスルホン酸，並びにそれらの混合物，特にクロロアクリル酸，シアンアクリル酸，メタクリル酸，イタコン酸及びその無水物，メサコン酸，シトラコン酸，ビニル安息香酸及びその異性体，並びにそれらの混合物は、特に好ましい。
【００６１】
酸性モノマーは、合計モノマー含有量に基づき０乃至５０ｍｏｌ％、好ましくは１乃至４０ｍｏｌ％、より好ましくは２乃至３０ｍｏｌ％、特に３乃至２０ｍｏｌ％の量で使用される。
【００６２】
会合性モノマーｃ）は、好ましくは重合可能な基を有し、且つ式Ｉのモノマーと共に並びに互いに会合可能であるモノマーである。このような会合結合は、好ましく強い水素結合もしくは強い双極子−双極子相互作用に基づいているかもしれない。会合性モノマーは、好ましくはアクリルニトリル，メタクリルニトリル，アルキル置換アクリルアミド、例えばアクリルアミド，メタクリルアミド，Ν，Ν−ジメチルアクリルアミド，Ｎ−エチルアクリルアミド，Ｎ−ｔｅｒｔ−ブチルアクリルアミド，ビニル−メチルアセトアミド，Ｎ−ｔｅｒｔ−オクチルアクリルアミド，メチルシアンアクリラート，ジシアノエチレン，１−ニトロビニレン，１−ニトロ−１−メチルビニリデン，ビニルピロリドン，ビニルカプロラクタム，及びビニルベンゾニトリル及びその同位体並びにそれらの混合物から選択される。
【００６３】
アクリルニトリル，メタクリルニトリル，メチルシアンアクリラート，ジシアノエチレン，ビニルピロリドン，ビニルカプロラクタム及びビニルベンゾニトリル及びその同位体並びにそれらの混合物、特にアクリルニトリル，メタクリルニトリル，及びビニルベンゾニトリル及びその同位体並びにそれらの混合物は、特に好ましい。
【００６４】
会合性モノマーは、全モノマー含有量に基づき０乃至９５ｍｏｌ％、好ましくは１０乃至８５ｍｏｌ％、より好ましくは１５乃至８０ｍｏｌ％、特に２０乃至７０ｍｏｌ％の範囲内にある。
【００６５】
標準モノマーｄ）は、式ＩＩａ乃至ＩＩｃに記載されたモノマーと共に共重合を許す重合可能基を好ましくは含有する。
【００６６】
好ましくは、標準モノマーは、一般式ＩＩＩ：
ＣＨ２＝ＣＸＹ
のビニルモノマーから選択される。
【００６７】
Ｙは、例えば水素，アルキル（好ましくはメチル，エチル，ｔｅｒｔ−ブチル），アリール，ハロゲン，シアノ又はニトロであり得る。
【００６８】
本願において変数Ｘは、以後有機残基と解釈される。この有機残基Ｘは、好ましくは酸素，硫黄，窒素，リン，フッ素，塩素及び臭素ケイ素からなるグループから選択される少なくとも１のヘテロ原子を含有してよく、且つ芳香族及び／もしくは脂肪族であり得る
【００６９】
よく適合した単結合有機残基Ｘの例は、
−特に２乃至２０、好ましくは２乃至１５及び特に２乃至１２の炭素原子を有するアルキル残基；
−特に３乃至２０、好ましくは４乃至１５及び特に５又は８の炭素原子を有するシクロアルキル残基；
−特に６乃至２８，好ましくは６乃至２０及び特に６乃至１４の炭素原子を有するアリール残基；
−アルキルエーテル−，シクロアルキルエーテル−及びアリールエーテル残基（−Ｏ残基）（ただし、残基は、特に前出のアルキル残基，シクロアルキル残基及びアリール残基から選択される）；
−特にアルキル残基内に１乃至１０，好ましくは１乃至１２及び特に１乃至８の炭素原子を有する、カルボキシルアルキルエステル−残基（−Ｏ−ＣＯ−残基又は−ＣＯ−Ｏ−残基）；
−特にシクロアルキル残基内に３乃至１４，好ましくは４乃至９ｕｎｄ特に５乃至７の炭素原子を有するカルボキシルシクロアルキルエステル−残基（−Ｏ−ＣＯ−残基又は−ＣＯ−Ｏ−残基）；
−特にアリール残基に６乃至２８，好ましくは６乃至２２及び特に８６乃至１０の炭素原子を有するカルボキシルアリールエステル−残基（−Ｏ−ＣＯ−残基又は−ＣＯ−Ｏ−残基）；
−カルボキシルアミド−残基（−ＮＲ−ＣＯ−残基）（但し、当該残基は、特に前出のアルキル残基，シクロアルキル残基及びアリール残基並びに水素原子からなるグループから選択される、又は当該２つの残基は、互いに環状に結合し、その結果特に４員、５員もしくは６員環がもたらされる）；及び
シリル残基（−ＳｉＨ２Ｒ，−ＳｉＨＲ２又は−ＳｉＲ３）（但し、残基Ｒは、特に前出のアルキル残基，シクロアルキル残基及びアリール残基Ｒからなるグループから選択され、２又は３のＲ残基は互いに環状に結合し得る）；及び
−シリルエーテル残基（−ＳｉＨ２（ＯＲ），−ＳｉＨ（ＯＲ）２，−Ｓｉ（ＯＲ）３，−ＳｉＨＲ（ＯＲ），−ＳｉＲ２（ＯＲ），又は−ＳｉＲ（ＯＲ）２）（但し、残基Ｒは、特に前出のアルキル残基Ｒ，シクロアルキル残基及びアリール残基Ｒからなるグループから選択され、２又は３の前記Ｒは互いに環状に結合し得る）
である。
【００７０】
残基は置換されていても未置換でもよく、未置換が好ましい。
【００７１】
置換残基によく適合した置換基の例は、ハロゲン原子、好ましくはフッ素，塩素及び臭素、特にフッ素及び塩素、ニトリル基，ニトロ基，エーテル残基（−Ｏ残基），エステル残基（−Ｏ−ＣＯ残基又は−ＣＯ−Ｏ残基），チオール基である。ここでは、当該残基は、前出の意味を有する
【００７２】
代表例として、芳香族ビニルモノマーを選択的に挙げるならば:
ｏ−，ｍ−もしくはｐ−メチルスチレン，メチルスチレン，２，６−ジメチルスチレン，２，４−ジメチルスチレン、メチル−ｏ−メチルスチレン，メチル−ｍ−メチルスチレン，メチル−ｐ−メチルスチレン，２，４，６−トリメチルスチレン，メチル−２，６−ジメチルスチレン，メチル−２，４−ジメチルスチレン，ｏ−，ｍ−もしくはｐ−クロロスチレン，２，６−ジクロロスチレン，２，４−ジクロロスチレン，クロロ−ｏ−クロロスチレン，クロロ−ｍ−クロロスチレン，クロロ−ｐ−クロロスチレン，２，４，６−トリクロロスチレン，クロロ−２，６−ジクロロスチレン，クロロ−２，４−ジクロロスチレン，ｏ−，ｍ−もしくはｐ−ｔｅｒｔ−ブチルスチレン，ｏ−，ｍもしくはｐ−メトキシスチレン，ｏ−，ｍ−もしくはｐ−クロロメチルスチレン，ｏ−，ｍ−もしくはｐ−ブロモメチルスチレン，シリル−置換スチレン誘導体，インデン，ビニルナフタレンもしくはヘテロ芳香族ビニルモノマー、例えばビニルピロリドン等々が挙げられる。
【００７３】
さらに、例示的に芳香族ビニルモノマーを挙げる。選択された例は：
エチレン，プロピレン，１−ブテン，１−ペンテン，１−ヘキセン，３−メチル−１−ブテン，３−メチル−１−ペンテン，３−エチル−１−ペンテン，４−メチル−１−ペンテン，４−メチル−１−ヘキセン，４，４−ジメチル１−ヘキセン，４，４−ジメチル１−ペンテン，４−エチル−１−ヘキセン，３−エチル−１−ヘキセン，１−オクテン，１−デセン，１−Ｄｏデセン，１−テトラデセン，１−ヘキサデセン，１−オクタデセン，シクロヘキセン，４−メチル−１−ペンテン，ビニルシクロヘキセン，オクテン，ノルボルネン等である。
【００７４】
同様に、好ましい標準モノマーとしてｄ）塩化ビニル及び／又は酢酸ビニルが使用され得る。
【００７５】
標準モノマーｄ）は、より好ましくはエチレン，ブタジエン，イソプレン，クロロプレン，置換スチレン，メタクリルエステル，アクリルエステル，ビニルエーテル（例えばエチルビニルエーテル，イソブチルビニルエーテル，ｔｅｒｔ−ブチルビニルエーテル，メチルビニルエーテル，ブチルビニルエーテル，シクロヘキシルビニルエーテル），ビニルカルバゾール，ビニルチオエーテル，ビニルエステル，ビニルシクロヘキサン塩化ビニルメチル，フッ化ビニリデン，酢酸ビニル，ビニルシラン，塩化ビニル，フッ化ビニル，塩化ビニリデン塩化ビニルベンジル，臭化ビニルベンジル，フマル酸のジエステル，フマル酸のジアミド，マレイン酸のイミド並びにそれらの混合物から選択される。
【００７６】
ブタジエン，イソプレン，クロロプレン，置換スチレン，ビニルエーテル（例えばエチルビニルエーテル，イソブチルビニルエーテル，ｔｅｒｔ−ブチルビニルエーテル，メチルビニルエーテル，ブチルビニルエーテル，シクロヘキシルビニルエーテル），ビニルカルバゾール，ビニルエステル，フッ化ビニリデン，酢酸ビニル，ビニルシラン，塩化ビニル，フッ化ビニル，塩化ビニリデン塩化ビニルベンジル，臭化ビニルベンジル，フマル酸のジエステル，フマル酸のジアミド，マレイン酸のイミド並びにそれらの混合物が特に好ましく、ブタジエン，イソプレン，クロロプレン，塩化ビニル，メタクリルエステル，ビニルカルバゾール並びにそれらの混合物が特に好ましい。
【００７７】
標準モノマーは、全モノマー含有量に基づき０乃至７０ｍｏｌ％、好ましくは２乃至５５ｍｏｌ％、より好ましくは３乃至４０ｍｏｌ％、特に４乃至３０ｍｏｌ％、とりわけ４乃至２５ｍｏｌ％の範囲内にある。
【００７８】
「さらなる」モノマーの性質においてあり得ることだが、場合によっては１モノマーは、クラスａ）乃至ｄ）の多くに分類可能である。従って限定するためには、各モノマーは、グループａ）乃至ｄ）の１つだけに分類されることが有効である。例えばモノマーＸは、会合性モノマーとして本発明によるモノマー内にもしくは本発明によるポリマーブレンド内に既に存在するならば、それを標準モノマーとしても使用してはいけない。
【００７９】
コポリマーは、交互コポリマー，ブロックコポリマーもしくはランダムコポリマーであり得る。同様に「コポリマー」という表現は、３以上の異なるモノマーの共重合(ｄｉｅ  ｇｅｍｅｉｎｓａｍｅ  Ｐｏｌｙｍｅｒｓａｔｉｏｎ)（即ち例えば三元ポリマー）を包含する。
【００８０】
少なくとも１のさらなるモノマーの添加により、さらなるモノマーの上述のグループから得られたコポリマーの改善された加工可能性（例えば、押し出しの際の螺旋の金属表面に対して減少した付着性）並びに改善された材料特性（熱形状保持性、少ない水吸収）が、さらに卓越した抗菌特性と共に到達可能であることが意外にも確認され得た。
【００８１】
好ましく選択された（記載されたモノマー）において、好ましく記載されたコモノマーの使用により、加工特性が改善され、且つガラス温度が上昇され得ることが、意外にも確認され得た。しかも驚くべきことに、（記載されたテスト方法による）抗菌特性は減少しなかった。
【００８２】
本発明によるコポリマーは、前述のように、本発明によるモノマーとさらなるモノマーとの反応により得られる。好ましい一実施形態において、コポリマーは、好ましくは１乃至９９ｍｏｌ％、１５乃至９５ｍｏｌ％、より好ましくは４０乃至９０ｍｏｌ％の式ＩＩａ乃至ｌｌｃの本発明によるモノマーと、クラスａ）アルカリ性モノマー及び／もしくはｂ）酸性モノマー及び／もしくは，ｃ）会合性モノマー及び／もしくはｄ）標準モノマーからなるさらなるモノマーとの反応により得られる。さらなるモノマーは、コポリマー内で好ましくは１乃至９９ｍｏｌ％，より好ましくは５乃至７０ｍｏｌ％，特に好ましくは１０乃至７０ｍｏｌ％の量で投入される
【００８３】
本発明によるコポリマーの特に好ましい実施形態
特に好ましい一実施形態において、本発明による抗微生物性ポリマーの場合、式ＩＩａ乃至ＩＩｃのモノマーと、アクリルニトリルとの重合により得られるコポリマーが問題である。コポリマーは、１乃至９９ｍｏｌ％，より好ましくは３０乃至９５ｍｏｌ％，特に好ましくは４０乃至９０ｍｏｌ％の式ＩＩａ乃至ｌｌｃ（特に式ＩＩａ）のモノマーと、１乃至９９ｍｏｌ％，より好ましくは５乃至７０ｍｏｌ％，特に好ましくは１０乃至６０ｍｏｌ％のアクリルニトリルとの反応により好ましくは得られる。本実施形態において、本発明によるポリマーは、もっぱら式ＩＩａ乃至ｌｌｃのモノマー（特に式ＩＩａ）とアクリルニトリルとから製造され得る。場合により、重合に０乃至６０ｍｏｌ−％，好ましくは０乃至４０ｍｏｌ％の先に記載されたさらなるモノマーを追加し得る。
【００８４】
特に好ましい一実施形態において、本発明による抗微生物性ポリマーの場合、式ＩＩａ乃至ＩＩｃのモノマー（特に式ＩＩａ）と、メタクリルニトリルとの重合により得られるコポリマーが問題である。コポリマーは、１乃至９９ｍｏｌ％，より好ましくは３０乃至９５ｍｏｌ％，特に好ましくは４０乃至９０ｍｏｌ％の式ＩＩａ乃至ｌｌｃ（特に式ＩＩａ）のモノマーと、１乃至９９ｍｏｌ％，より好ましくは５乃至７０ｍｏｌ％，特に好ましくは１０乃至６０ｍｏｌ％のメタクリルニトリルとの反応により好ましくは得られる。本実施形態において、本発明によるポリマーは、もっぱら式ＩＩａ乃至ｌｌｃのモノマー（特に式ＩＩａ）とメタクリルニトリルとから製造され得る。場合により、重合に０乃至６０ｍｏｌ％，好ましくは０乃至３０ｍｏｌ％の先に記載されたさらなるモノマーを追加し得る。
【００８５】
特に好ましい一実施形態において、本発明による抗微生物性ポリマーの場合、式ＩＩａ乃至ＩＩｃのモノマー（特に式ＩＩａ）と、ビニルピリジン（特に４−ビニルピリジン）との重合により得られるコポリマーが問題である。コポリマーは、１乃至９９ｍｏｌ％，より好ましくは３０乃至９５ｍｏｌ％，特に好ましくは４０乃至９０ｍｏｌ％の式ＩＩａ乃至ｌｌｃ（特に式ＩＩａ）のモノマーと、１乃至９９ｍｏｌ％，より好ましくは５乃至７０ｍｏｌ％，特に好ましくは１０乃至６０ｍｏｌ％のビニルピリジン（特に４−ビニルピリジン）との反応により好ましくは得られる。本実施形態において、本発明によるポリマーは、もっぱら式ＩＩａ乃至ｌｌｃのモノマー（特に式ＩＩａ）とビニルピリジン（特に４−ビニルピリジン）とから製造され得る。場合により、重合に０乃至３０ｍｏｌ％の先に記載されたさらなるモノマーを追加し得る。
【００８６】
特に好ましい一実施形態において、本発明による抗微生物性ポリマーの場合、式ＩＩａ乃至ＩＩｃのモノマー（特に式ＩＩａ）と、アクリル酸及び／もしくはメタクリル酸及び／もしくはｐ−ビニル安息香酸との重合により得られるコポリマーが問題である。コポリマーは、１乃至９９ｍｏｌ％，より好ましくは３０乃至９７ｍｏｌ％，特に好ましくは７０乃至９６ｍｏｌ％の式ＩＩａ乃至ｌｌｃ（特に式ＩＩａ）のモノマーと、１乃至９９ｍｏｌ％，より好ましくは３乃至７０ｍｏｌ％，特に好ましくは４乃至３０ｍｏｌ％のアクリル酸及び／もしくはメタクリル酸との反応により好ましくは得られる。本実施形態において、本発明によるポリマーは、もっぱら式ＩＩａ乃至ｌｌｃのモノマー（特に式ＩＩａ）とアクリル酸及び／もしくはメタクリル酸とから製造され得る。場合により、重合に０乃至３０ｍｏｌ％の先に記載されたさらなるモノマーを追加し得る。
【００８７】
特に好ましい一実施形態において、本発明による抗微生物性ポリマーの場合、式ＩＩａ乃至ＩＩｃのモノマー（特に式ＩＩａ）と、ビニル安息香酸（特に４−ビニル安息香酸）との重合により得られるコポリマーが問題である。コポリマーは、１乃至９９ｍｏｌ％，より好ましくは３０乃至９５ｍｏｌ％，特に好ましくは４０乃至９０ｍｏｌ％の式ＩＩａ乃至ｌｌｃ（特に式ＩＩａ）のモノマーと、１乃至９９ｍｏｌ％，より好ましくは５乃至７０ｍｏｌ％，特に好ましくは１０乃至６０ｍｏｌ％のビニル安息香酸（特に４−ビニル安息香酸）との反応により好ましくは得られる。本実施形態において、本発明によるポリマーは、もっぱら式ＩＩａ乃至ｌｌｃのモノマー（特に式ＩＩａ）とビニル安息香酸（特に４−ビニル安息香酸）とから製造され得る。場合により、重合に０乃至３０ｍｏｌ％の先に記載されたさらなるモノマーを追加し得る。
【００８８】
好ましい開始剤
本発明による、記載されたモノマーの重合により一般に製造される。
好ましくは開始剤が重合反応に添加される。
【００８９】
好ましくは、過酸化物，二硫化物，テトラゼン，アゾ化合物，アシルアルキルスルホニル過酸化物、ジペルオキシケタール及びそれらの混合物のクラスから選択される開始剤が使用される。
【００９０】
好適な過酸化物は、例えばジデカノイル過酸化物，２，５−ジメチル２，５−ジ（２−エチルヘキサノイルペルオキシ）ヘキサン，ｔｅｒｔ−アミルペルオキシ−２−エチルヘキサノアート，過酸化ベンゾイル，ｔｅｒｔ−ブチルペルオキシ−２−エチルヘキサノアート，ｔｅｒｔ−ブチルペルオキシジエチル酢酸塩，  ｔｅｒｔ−ブチルペルオキシ−ジエチルイソ酪酸塩，異性体混合物として１，４−ジ（ｔｅｒｔ−ブチルペルオキシカルボニル）シクロヘキサン，ｔｅｒｔ−ブチルペルイソノナン酸塩，１，１−ジ−（ｔｅｒｔ−ブチルペルオキシ）−３，３，５−トリメチルシクロヘキサン，１，１−ジ−（ｔｅｒｔ−ブチルペルオキシ）−シクロヘキサン，メチル−イソブチルケトン過酸化物，ｔｅｒｔ−ブチルペルオキシ−イソプロピル炭酸塩，２，２−ジ−（ｔｅｒｔ−ブチルペルオキシ）ブタン又はｔｅｒｔ−ブチルペルオキシ酢酸塩；ｔｅｒｔ−ブチルペルオキシ安息香酸塩，ジ−ｔｅｒｔ−アミルペルオキシド，ジクミルペルオキシド，異性体ジ−（ｔｅｒｔ−ブチルペルオキシイソプロピル）ベンゾール，２，５−ジメチル２，５−ジ−ｔｅｒｔ−ブチルペルオキシヘキサン，ｔｅｒｔ−ブチルクミルペルオキシド，２，５−ジメチル２，５−ジ（ｔｅｒｔ−ブチルペルオキシ）−ヘキ−３−シン，ジ−ｔｅｒｔ−ブチル−ペルオキシド，１，３−ジイソプロピルベンゾール−モノヒドロペルオキシド，クメンヒドロペルオキシド又はｔｅｒｔ−ブチルヒドロペルオキシドである。
【００９１】
アゾ化合物の好適な開始剤の例は、２，２’−アゾビス（イソブチロニトリル），２，２’−アゾビス（２−メチルプロピオンアミジン）ジヒドロクロリド及び２，２’−アゾビス（４−メトキシ−２，４−ジメチルバレロニトリル），アゾジ（シクロヘキシルカルボニトリル），２，２’−アゾビス｛２−メチル−Ｎ−［１，１−ビス（ヒドロキシメチル）−２−ヒドロキシエチル］プロピオンアミド｝，２，２’−アゾビス［２−メチル−Ｎ−（２−ヒドロキシエチル）プロピオンアミド］，２，２’−アゾビス［Ｎ−（２−カルボキシエチル）−２−メチルプロピオンアミジン］水和物，２，２’−アゾビス［２−（２−イミダゾリン−２−イル）プロパン］ジヒドロクロリド，２，２’−アゾビス［２−（２−イミダゾリン−２−ｙｌ）プロパン］ジスルファート二水和物，２，２’−アゾビス（２−メチルプロピオンアミジン）ジヒドロクロリド，２，２’−アゾビス｛２−［１−（２−ヒドロキシエチル）−２−イミダゾリン−２−イル］プロパン｝ジヒドロクロリド，２，２’−アゾビス［２−（２−イミダゾリン−２−イル）プロパン］，２，２’−アゾビス（１−イミノ−１−ピロリジノ−２−エチルプロパン）ジヒドロクロリド，２，２’−アゾビス（２−シアノ−２−ブタン），ジメチル２，２’−アゾビスジメチルイソ酪酸塩，４，４’−アゾビス（４−シアノペンタン酸），２−（ｔｅｒｔ−ブチルアゾ）−２−シアノプロパン，２，２’−アゾビス（Ｎ，Ｎ−ジメチレンイソブチルアミジン）ジヒドロクロリド，２，２’−アゾビス（Ｎ，Ｎ’−ジメチレンイソブチルアミン），２，２’−アゾビス（２−メチル−Ｎ−［１，１−ビス（ヒドロキシメチル）−２−ヒドロキシエチル］プロピオンアミド），２，２’−アゾビス（２−メチル−Ｎ−［１，１−ビス（ヒドロキシメチル）エチル］−プロピオンアミド），２，２’−アゾビス［２−メチル−Ｎ−（２−ヒドロキシエチル）プロピオンアミド］，２，２’−アゾビス（イソブチルアミド）二水和物，２，２’−アゾビス（２，２，４−トリメチルペンタン）及び２，２’−アゾビス（２−メチル−プロパン）である。
【００９２】
通常、開始剤は、好ましくはアゾ開始剤は、１０−４乃至１０−１の量、好ましくは１０−３乃至１０−２の量で投入される。ラジカル重合は、光化学的に（例えば以下に記載のように）開始される：  これに関して反応混合物に、適当な波長の光照射により励起される光開始剤が添加され、そしてラジカル重合が開始される。
【００９３】
光化学開始剤として例えば以下のものが投入され得る：  ベンゾフェノン，２−メチルベンゾフェノン，３，４−ジメチルベンゾフェノン，３−メチル−ベンゾフェノン，４，４’−ビス（ジエチルアミノ）ベンゾフェノン，４，４’−ジ−ヒドロキシ−ベンゾフェノン，４，４’−ビス［２−（１−プロペニル）フェノキシ］ベンゾフェノン，４−（ジエチルアミノ）ベンゾフェノン，４−（ジメチルアミノ）ベンゾフェノン，４−ベンゾイルビフェニル，４−ヒドロキシ−ベンゾフェノン，４−メチルベンゾフェノン，ベンゾフェノン−３，３’，４，４’−テトラカルボキシルジアンヒドリド，４，４’−ビス（ジメチルアミノ）−ベンゾフェノン，アセトフェノン，１−ヒドロキシシクロヘキシル−フェニルケトン，２，２−ジエトキシアセトフェノン，２，２−Ｄｉメトキシ−２−フェニルアセトフェノン，２−ベンジル−２−（ジメチルアミノ）−４’−モルホリノブチルフェノン，２−ヒドロキシ−２−メチル−プロピオフェノン，２−ヒドロキシ−４’−（２−ヒドロキシエトキシ）−２−メチルプロピオフェノン，３’−ヒドロキシ−アセトフェノン，４’−エトキシアセトフェノン，４’−ヒドロキシ−アセトフェノン，４’−フェノキシアセトフェノン，４’−ｔｅｒｔ−ブチル−２’，６’−ジメチルアセトフェノン，２−メチル−４’−（メチルチオ）−２−モルホリノ−プロピオフェノン，ジフェニル−（２，４，６−トリメチルベンゾイル）−ホスフィンオキシド，フェニルビス（２，４，６−トリメチルベンゾイル）ホスフィンオキシド，ベンゾイルギ酸メチル，ベンゾイン，４，４’−ジメトキシベンゾイン，ベンゾインメチルエーテル，ベンゾイン−エチルエーテル，ベンゾインイソプロピルエーテル，ベンゾインイソブチルエーテル，４，４’−ジメチルベンジル，ヘキサクロロシクロペンタジエン，カンファーキノン又はその組み合わせ。ベンゾフェノン誘導体及びカンファーキノンの場足、追加してアミン（例えばメチル−ビス（ヒドロキシエチル）アミン）が使用され得る。
【００９４】
本発明によるコポリマーは、前述のように、本発明によるモノマーとさらなるモノマーとの反応により得られる。
【００９５】
本発明の別の好ましい一実施形態において、光誘発重合はスターター(Starter)なしでも実施され得る。そのような場合、本発明による抗微生物性ポリマーの製造方法のステップｉｉｉ）において、モノマーの重合は、好ましくは重合開始剤の添加なしに実施され得る。
【００９６】
物理的特性に関して好ましい実施形態
好ましい一実施形態において、本発明による抗微生物性ポリマーの数平均分子量Ｍｎは、ゲル浸透クロマトグラフィにより決定された４，５００乃至２，０００，０００ダルトン、好ましくは６，０００乃至１，５００，０００ダルトン、より好ましくは７，０００乃至１，０００，０００ダルトン、さらにより好ましくは８，０００乃至５００，０００、特に１０，０００乃至２００，０００ダルトンである。
【００９７】
数平均分子量の算出のための式は：
【数７】
2016508532.tif 000011
である。式中Ｎｉは、モル質量Ｍｉを有する分子の数である。
【００９８】
示された分子量は、好ましくは前述の本発明によるホモポリマーに、並びに前述の本発明によるコポリマーに関する。示された分子量は、さらに後述つのポリマーブレンドにも関する。
【００９９】
本発明による高微生物性ポリマーの好ましい一実施形態において、重合中もしくは重合後、酸基含有化合物もしくは酸基形成化合物が添加される。
【０１００】
さらに好ましい一実施形態において、本発明による抗微生物性ポリマーの水吸収は、ポリマー重量に基づき最大３５重量％，好ましくは０，０１重量％乃至２５重量％，より好ましくは０，０５重量％乃至２０重量％，さらにより好ましくは０，１重量％乃至１５重量％，特に１乃至１０重量％である。水吸収は、本願の範囲においてＩＳＯ  ６２：２００８  （ドイツ語版  ＥＮ  ＩＳＯ  ６２：２００８）に従って決定される。これのために、ポイント６．３において使用された方法１「２３℃の水に浸漬後の水吸収の決定」が利用される。本発明のポリマーの少ない水吸収により、初めに記載された課題は意外にも有利に解決される。
【０１０１】
本発明によるポリマーは、従って好ましくは「疎水性ポリマー」である。それとは対照的に、多くの当該技術水準から知られた抗微生物性ポリマーは親水性ポリマーである。
【０１０２】
好ましい一実施形態において、本発明による抗微生物性ポリマーはサーモプラストである。サーモプラストは、一般に溶融物からなり、即ち熱可塑性加工可能である。ＥＮ  ＩＳＯ  ４７２：２００１によれば、それらに典型的な温度範囲で繰り返し加熱下で軟化し、冷却下で硬化し、且つ軟化状態で繰り返しフローにより（例えば押し出し成形物）成形可能な状態である、サーモプラストは合成物質もしくはポリマーであると理解する。「熱可塑性加工可能」とは、好ましくは、温度６０乃至３６０℃、好ましくは８０乃至２００℃、より好ましくは８５乃至１５０℃でポリマーは変形可能であるが、但し分解しないと理解する。
【０１０３】
好ましい一実施形態において、本発明によるポリマーは、メルトフローインデックスＭＦＩを０，０１乃至７０ｇ／１０ｍｉｎ，より好ましくは０，１乃至５０ｇ／１０ｍｉｎ，特に好ましくは０，１５乃至３０ｇ／１０ｍｉｎ，特に０，５乃至２０ｇ／１０ｍｉｎ又は１，０乃至１５ｇ／１０ｍｉｎを有する。
【０１０４】
メルトフローインデックス（英語でＭＦＩ  ＝  Ｍｅｌｔ  Ｆｌｏｗ  Ｉｎｄｅｘ又はＭＦＲ  ＝  Ｍｅｌｔ  Ｆｌｏｗ  Ｒａｔｅ）は、サーモプラストのフロー挙動の特徴化に役立つ。本願においてＭＦＲは、好ましくはＩＳＯ  １  １３３に従い決定される。
【０１０５】
本発明によるポリマーの製造のための好ましい実施形態
本発明のさらなる対象は、、以下のステップ
（ｉ）式ＩＩａ乃至ＩＩｃのモノマーを提供するステップ、
（ｉｉ）場合により少なくとも１のさらなるモノマーを提供するステップ、及び
（ｉｉｉ）重合開始剤の添加ありもしくはなしに、モノマーを重合するステップ
を有する本願によるポリマーの製造方法である。
【０１０６】
得られるポリマーが上記のガラス温度を有するように、重合条件は好ましくは選択される。
【０１０７】
本発明によるポリマーについての前述の全説明は、好ましくは本発明による方法にも適用される。従って、式ＩＩａ乃至ＩＩｃのモノマーを有する後述のポリマー製造方法に好適である。
【０１０８】
本方法のステップ（ｉ）において、式ＩＩａ乃至ＩＩｃのモノマーは、溶液、懸濁液、エマルション内に、もしくは塊で、好ましくは溶液、エマルションもしくは懸濁液内に用意される。
【０１０９】
特に好ましい位置実施形態において、式ＩＩａ乃至ＩＩｃのモノマーは、安定剤（保護コロイド）及び／もしくは界面活性剤の添加の下、水性溶媒中撹拌下に好ましくは懸濁される。
【０１１０】
別の好ましい実施形態において、モノマーは溶媒内で溶解され、好ましくは完全に溶解される。さらに好ましくは、溶媒内で得られるポリマーが溶解され、好ましくは完全に溶解される。溶媒は好ましくは有機溶媒、より好ましくは不活性有機溶媒である。極性有機溶媒の例は、エタノール，イソプロパノール，アセトン，メチルエチルケトン，ＴＨＦである。
【０１１１】
本発明による方法の任意ステップ（ｉｉ）において、場合によって少なくとも１のさらなるモノマーが提供され得る。この少なくとも１のさらなるモノマーは、
ａ）  アルカリ性モノマー,
ｂ）  酸性モノマー,
ｃ）  会合性モノマー及び
ｄ）  標準モノマー，
からなるグループから好ましくは選択され得る。さらなるモノマーの選択及び量にういて、先述の解説を参照する。
【０１１２】
本方法のステップ（ｉｉｉ）において、重合開始剤の添加ありもしくはなしで、特に好ましくは炭素中心を有するラジカルを形成する開始剤により、モノマーは重合される。さらに好ましい一形態において、リビングラジカル重合として重合は行われる；これのためには、ニトロキシラジカルもしくはＲＡＦＴ方法が特に好適である。重合開始剤は、好ましくは光開始剤もしくは熱開始ラジカル重合用の物質、好ましくは熱開始ラジカル重合物質である。
【０１１３】
好ましくは前述の開始剤が使用される。
【０１１４】
前述のように、本発明による抗微生物性ポリマーは記載された。これは、ホモポリマーとしてもしくはコポリマーとして存在し得る。抗微生物性ポリマーは、さらなるポリマーとともに（本書ではブレンドポリマー、ＢＬＥＰとも称する）ポリマーブレンドに加工可能である。
【０１１５】
従って本発明のさらなる一対象は、抗微生物性ポリマーブレンドであって、式Ｉ：
Ａ−Ｂ−Ｃ’−Ｄ            （Ｉ）
（式中、
Ａは、式−ＣＲＶ１＝ＣＲＶ２ＲＶ３を有するラジカル重合性基であって、ここでＲＶ１，ＲＶ２及びＲＶ３は互いに独立に、水素，メチル，塩化物−，シアノ−もしくはエステル基である、
Ｂは芳香族スペーサであり、
Ｃ’は、式−ＣＲＳ１ＲＳ２−を有する脂肪族スペーサであって、ここでＲＳ１及びＲＳ２は互いに独立に、水素又はメチルであり、及び
Ｄは式−ＮＲＡ１ＲＡ２を有するアミンであって、ここで
ＲＡ１は、２乃至７炭素原子を有する非芳香族基であり、及び
ＲＡ２は、水素，メチル又は２乃至７炭素原子を有する非芳香族基であり、又はここで
ＲＡ１及びＲＡ２は、互いに結合し、且つ窒素と共に１つの環を形成し、ここで前記環は３乃至６炭素原子を包含し、ここで形成された環は、メチル基４個まで有することができる、
好ましくはポリマーのガラス温度ＴＧは６０℃乃至２００℃である）
の構造を有するモノマー；及び／又は
少なくとも１の式Ｉのモノマー（ここで基Ａ，Ｂ，Ｃ’及びＤは、上に既に定義した通りである）、及び
ａ）アルカリ性モノマー及び／もしくは
ｂ）酸性モノマー及び／もしくは
ｃ）会合性モノマー及び／もしくは
ｄ）標準モノマー
を好ましくは有する少なくとも１のさらなるモノマーを変換することにより得られるコポリマーであって、
好ましくはコポリマーのガラス温度ＴＧは６５℃乃至２３０℃である、コポリマー、
及び少なくとも１のさらなるポリマー（ＢＬＥＰＯ）
を重合することにより得られる、抗微生物性ポリマーを有する抗微生物性ポリマーブレンド、である。
【０１１６】
基「Ａ」の好ましい実施形態
Ａは、式−ＣＲＶ１＝ＣＲＶ２ＲＶ３を有するラジカル重合性基であって、ここでＲＶ１，ＲＶ２及びＲＶ３は互いに独立に、水素，メチル，塩化物−，シアノ−もしくはエステル基である。
【０１１７】
特に好ましい一実施形態において、ここでＲＶ１もしくはＲＶ２もしくはＲＶ３はそれぞれメチル，塩化物−，シアノ−もしくはエステル基から選択され、その結果二重に置換されたビニル系二重結合が存在する。
【０１１８】
さらに特に好ましい一形態において、ＲＶ２及びＲＶ３はそれぞれ水素であり、且つＲＶ１は、基メチル，シアノ，塩化物及び−ＣＯＯＣＨ３から選択される。
【０１１９】
好ましい一実施形態において、ラジカル重合可能な基Ａの重合は  、光化学開始ラジカル重合でありえる。
【０１２０】
光化学開始ラジカル重合において、一般に、光の吸収、好ましくは３００乃至４５０ｎｍの範囲で、光反応を実施する化合物を投入する。この反応の際、ラジカル重合可能な基と反応し、それにより重合をもたらす反応性化学種が生成される。光開始の例は、２，２−ジメトキシ２−フェニルアセトフェノン（ＤＭＰＡ），１−ヒドロキシシクロヘキシルフェニルケトン及び２，４，６−トリメチルベンゾイルジフェニルフォスフィンオキシドである。
【０１２１】
特に好ましい一実施形態において、ラジカル重合可能な基の重合は、開始剤ありもしくは開始剤なしの熱開始ラジカル重合であり得る。
【０１２２】
ラジカル重合の開始は、例えば純粋に熱的（開始剤なし）過酸化物開始剤，アゾ開始剤，レドックスシステムによる、もしくは光化学方法であり得る。
【０１２３】
Ａの重合の場合の好ましい開始剤は、以下の部分で「好ましい開始剤」と記載される。
【０１２４】
基「Ｂ」の好ましい実施形態
式Ｉにおいて、Ｂは芳香族スペーサである。芳香族スペーサは、ラジカル重合可能な二重結合と脂肪族スペーサとの間に配置される。
【０１２５】
芳香族スペーサＢは、４ｎ＋２π電子規則に従う（この場合、ｎは０又は自然数である）いずれの芳香族基、であり得る。芳香族スペーサは、芳香族システム内にヘテロ原子、例えば窒素，酸素，硫黄，リンを含有し得る。
【０１２６】
好ましくは、Ｂは、フェニレン，ナフチレン，フェナントレン，アントラセン，フルオレン，ピリジン，ピリミジン，トリアジン，キノリン，イソキノリン，アクリジン，イミダゾール，ピリダジン，ピラジン，カルバゾール，インドール，ピラゾールのグループの構造元素を有する。
【０１２７】
芳香族スペーサーは、基Ａ及びＣ以外にさらに追加の置換基もしくは官能性置換基を含有し得る。例として以下のものがあげられる：  アルキル−，アリール−，エステル−，エーテル−，ヒドロキシ−，シアノ−，アルデヒド−，ケトン−，ハロゲン−，有機酸−，尿素−，ウレタン−，アミド−，イミド−，アミン−，ニトロ−，スルホン酸基，好ましくはエステル−，より好ましくメチルエステル−，ケト−及びシアノ基，特にシアノ基。
【０１２８】
好ましい一実施形態において芳香族スペーサは、それ以上置換されない。好ましくは、Ｂは、フェニレン−，ナフチレン−，ピリジル−もしくはカルバゾール系，特に好ましくはフェニレン−もしくはナフチレン系から選択され，特にフェニレン系である。
【０１２９】
基「Ｃ’」の好ましい実施形態
式Ｉにおいて、Ｃ’は、式−ＣＲＳ１ＲＳ２−を有する脂肪族スペーサであって、ここでＲＳ１及びＲＳ２は互いに独立に、水素又はメチルであり得る。
【０１３０】
脂肪族スペーサＣ’は、  芳香族スペーサＢとアミンＤとの間に配置される。脂肪族スペーサとして置換もしくは未置換のメチレンの使用の際、改善された加工性並びに得られるポリマーの増強された抗微生物性効果がもたらされ得るということが明らかとなった。
【０１３１】
さらに、それに結合した基Ｄを有するスペーサＣ’は、芳香族スペーサで１回もしくは複数回、しかしながら好ましくは１乃至３回、特に好ましくは１乃至２回置換され得る。芳香族スペーサ内の重合可能な基Ａに対する基Ｃ’の位置は、さらにまた位置に依存せず、特に好ましくは２個の置換基の場合、基が直接もしくは対角線に存在する例えばフェニルスペーサの場合、パラ位であり、又はナフチレンスペーサの場合、１，４もしくは２，６もしくは１，５位にある、置換基パターンである。
【０１３２】
基「Ｄ」の好ましい実施形態
式Ｉの好ましい一実施形態において、Ｄは−ＮＲＡ１ＲＡ２を有するアミンであって、ここで
ＲＡ１は、２乃至７炭素原子を有する非芳香族基であり、及び
ＲＡ２は、水素，メチル又は２乃至７炭素原子を有する非芳香族基である。あるいは、
ＲＡ１及びＲＡ２は、互いに結合し、且つ窒素と共に１つの環を形成し、ここで前記環は３乃至６炭素原子を包含し、ここで形成された環は、メチル基４個まで有することができる。
【０１３３】
好ましい一実施形態において、非芳香族基ＲＡ１は、好ましくは２乃至７炭素原子を有する直鎖，分枝もしくは環状脂肪族基，好ましくは３乃至７炭素原子を有する分枝もしくは環状脂肪族基、特に好ましくは３乃至７炭素原子を有する分枝脂肪族基である。
【０１３４】
直鎖脂肪族基の例は、エチル，プロピル，ブチル，ペンチル，ヘキシル及びヘプチル，好ましくはエチル，プロピル及びブチルである。
【０１３５】
環状基は、シクロプロピル，シクロブチル，シクロペンチルもしくはシクロヘキシル，好ましくはシクロペンチルもしくはシクロヘキシルであり得る。
【０１３６】
特に好ましい一実施形態において、ＲＡ１は３乃至７炭素原子を有する分枝脂肪族基である。
【０１３７】
好ましい分枝脂肪族基ＲＡ１は、イソプロピル，ｓｅｃ−ブチル，イソブチル，ｔｅｒｔ．−ブチル，２−ペンチル（ｓｅｃ−ペンチル），３−ペンチル，２−メチル−ブチル，３−メチルブチル（イソペンチル），３−メチル−ブ−２−チル，２−メチルブ−２−チル，２，２−ジメチルプロピル（ネオペンチル），２−メチル−３−ペンチル，３−メチル−３−ペンチル，２，３−ジメチルブチル，２，２−ジメチルブチル（ネオヘキシル），３−エチル−３−ペンチル．である。
【０１３８】
ＲＡ１として、イソプロピル，ｓｅｃ−ブチル，イソブチル，ｔｅｒｔ．−ブチル，３−メチル−ブ−２−チル，２−メチルブ−２−チル，２−メチル−３−ペンチル，３−メチル−３−ペンチル，２，３−ジメチルブチル及び３−エチル−３−ペンチルはより好ましい。
【０１３９】
ＲＡ１として、ｔｅｒｔ．−ブチル，２−メチルブ−２−チル，３−メチル−３−ペンチル及び３−エチル−３−ペンチルがさらにより好ましい。
【０１４０】
ＲＡ１として、２−メチルブ−２−チルが非常に特に好ましい。ＲＡ１として、２−メチルブ−２−チルが非常に特に好ましい。ＲＡ１として、３−メチル−３−ペンチルが非常に特に好ましい。ＲＡ１として、３−エチル−３−ペンチルが非常に特に好ましい。ＲＡ１として、ｔｅｒｔ．−ブチルが非常に特に好ましい。
【０１４１】
好ましい一実施形態において、基ＲＡ２は水素，メチルもしくは２乃至７炭素原子を有する非芳香族基，好ましくは水素もしくはメチル，特に好ましくは水素である。
【０１４２】
別の一実施形態において、基ＲＡ２は、好ましくは２乃至７炭素原子を有する直鎖、分枝もしくは環状脂肪族基である。そのような基の例は、ＲＡ１の前述の基に対応する。
【０１４３】
好ましい一実施形態において、ＲＡ１は、３乃至７炭素原子を有する非芳香族分枝基であり、且つＲＡ１は、水素，メチル基もしくは２乃至３炭素原子を有する非芳香族基である。
【０１４４】
より好ましい一実施形態において、ＲＡ１は、３乃至７炭素原子を有する非芳香族分枝基であり、且つＲＡ２は、水素もしくはメチル基である。
【０１４５】
非常に特に好ましい一実施形態において、ＲＡ１は、３乃至７炭素原子を有する非芳香族分枝基であり、且つＲＡ２は水素である。
【０１４６】
好ましい一実施形態において、ＲＡ１及びＲＡ２は、互いに結合し、且つ窒素と共に１つの環を形成し、ここで前記環は３乃至６炭素原子を包含し、ここで形成された環は、メチル基４個までさらに有することができる。
【０１４７】
基Ａ，Ｂ，Ｃ及びＤの好ましい組み合わせ
本発明の好ましい一実施形態において、ラジカル重合性基Ａは、−ＣＣＮ＝ＣＨ２，−ＣＣＨ３＝ＣＨ２，−ＣＣｌ＝ＣＨ２，−ＣＨ＝ＣＨ２もしくは−ＣＣＯＯＣＨ３＝ＣＨ２であり、及び／又は
芳香族スペーサＢは、フェニレン−，ピリジル−，ナフタレン−もしくはカルバゾール系を包含し、及び／又は
非芳香族スペーサＣ’は、−ＣＨ２−，ＣＨＣＨ３もしくはＣ（ＣＨ３）２であり、及び
基Ｄにおける残基ＲＡ１は、水素もしくは３乃至７炭素原子を有する分枝芳香族基であり、及び
基Ｄにおける残基ＲＡ２は、３乃至７炭素原子を有する分枝脂肪族基であり、及び／又は
ＲＡ１及びＲＡ２は互いに結合し、且つ窒素と共に１つの環を形成し、ここで形成された環は、メチル基４個まで有することができる。
【０１４８】
特に好ましい一実施形態において、本発明によるポリマーブレンド内の抗微生物性ポリマーは、構造式ＩＩａ乃至ｌｌｃ
【化１】
2016508532.tif 000012
によるモノマー又はその混合物の重合により得られるポリマーである。ここで、残基Ｒは、上記式ＩＩａ乃至ｌｌｃに定義された通りである。
【０１４９】
式ＩＩａによるモノマーは好ましい。
【０１５０】
抗微生物性ポリマーブレンドの好ましい一実施形態において、抗微生物性ポリマーは、式Ｉのモノマー（ここで基Ａ，Ｂ，Ｃ’及びＤは、請求項１０に定義された通りである）、及び
ａ）アルカリ性モノマー及び／もしくは
ｂ）酸性モノマー及び／もしくは
ｃ）会合性モノマー及び／もしくは
ｄ）標準モノマー
を好ましくは有する少なくとも１のさらなるモノマーを変換することにより得られるコポリマーであって、
好ましくはコポリマーのガラス温度ＴＧは６５℃乃至２３０℃である、コポリマーである。
【０１５１】
ａ）アルカリ性モノマー，
ｂ）酸性モノマー，
ｃ）会合性モノマー，及び
ｄ）標準モノマー、並びに合計モノマー量の範囲に関する上に述べた説明全ては、好ましくはポリマーブレンド内のコポリマーにも該当する。
【０１５２】
抗微生物性ポリマーに関する前述の説明全ては、好ましくは本発明による抗微生物性ポリマーブレンドにもさらに該当する。それは、特に式ＩＩａ乃至ＩＩｃ中の残基の定義に、並びに物理的特性、例えば抗微生物性特性、熱可塑性加工性、水吸収、分子量及びガラス温度該当する。
【０１５３】
それらにより抗微生物性ポリマーもしくは式Ｉのコポリマーが、ポリマーブレンドへと加工され得る、好ましいポリマー（ＢＬＥＰＯ）には、特に以下のものが含まれる。：  ポリビニルピリジン及びそのコポリマー，ポリビニルピロリジン，ポリビニルイミダゾール，ポリメチルアミノエチルメタクリラート並びにそのコポリマー，ポリビニルカルバゾール及びそのコポリマー，芳香族及び脂肪族熱可塑性ポリウレタン（ＴＰＵ），ポリピロール，ポリアクリル酸（ＰＡＡ），ポリメタクリル酸（ＰＭＡＡ），ポリメチルメタクリラート（ＰＭＭＡ），ＭＳＡグラフト化ポリエチレン（ＭＳＡ−ＰＥ），ポリクロロアクリル酸，及びポリシアンアクリル酸，ポリアクリルニトリル（ＰＡＮ），ポリスチレン−コ−アクリルニトリル（ＳＡＮ），ポリアクリルニトリル−ブタジエン−スチレン（ＡＢＳ），ポリアクリルニトリルブタジエン，ポリエステル，ポリブチレンテレフタラート（ＰＢＴ），ポリエチレン−テレフタラート（ＰＥＴ），アクリルニトリル−ブタジエン−ゴム（ＮＢＲ），スチレン−ブタジエン−ゴム（ＳＢＲ），メチルメタクリラート−アクリルニトリル−ブタジエン−スチレン（ＭＡＢＳ），種々のポリアミド（ＰＡ）、例えば（ＰＡ６，ＰＡ４／６，ＰＡ６６，ＰＡ６／６６，ＰＡ６６／６１０，ＰＡ１１，ＰＡ１２，ＰＡ１２／ＭＡＣＭＩ等，ポリアリールアミド，ポリエチレンビニルアルコール（ＥＶＯＨ），ポリイミド，ポリビニルアミド，ポリアクリルアミド（ＰＡＲＡ），ポリビニルベンゾニトリル，ポリアミドイミド（ＰＡＩ），ポリエーテル−ブロックアミド（ＰＥＢＡ），ポリイミドスルホン（ＰＩＳＵ），ポリフタルアミド（ＰＰＡ），ポリ塩化ビニルアセタート（ＰＶＣＡ），ポリエーテルイミド（ＰＥＩ），ポリエステルアミド（ＰＥＡ），耐衝撃性ポリスチレン（ＨＩＰＳ），ポリオレフィン、例えばポリエチレン（ＰＥ，ＬＤＰＥ，ＬＬＤＰＥ，ＨＤＰＥ，ＭＤＰＥ），ポリプロピレン（ＰＰ），ポリ（４−メチル−１−ペンテン）（ＰＭＰ），エチレン−プロピレン−コポリマー（ＥＰＭ），エチレン−プロピレン−ジエンゴム（ＥＰＤＭ），ポリオキシメチレン（ＰＯＭ），ポリ塩化ビニル（ＰＶＣ），ポリ酢酸ビニル（ＰＶＡ），ポリエチレン酢酸ビニル（ＥＶＡ），ポリエーテルケトン，ポリフェニレンエーテル（ＰＰＥ，ＰＰＯ），エテンとビニルアセタートとのコポリマー（ＥＶＭ），ポリカーボネート（ＰＣ），ブタジエンゴム（ＢＲ），エチレン−プロピレン−ゴム（ＥＰＭ），ポリイソプレン（ＮＲ，ＩＲ），ポリエーテルスルホン（ＰＥＳ），ポリ塩化ビニリデン（ＰＶＤＣ），ポリ（２，６−ジフェニル−フェニレンオキシド），ＴＰＥ，アクリラート−ブタジエンゴム（ＡＢＲ），ポリアリールエーテル（ＰＡＥ），ポリアリールスルホン（ＰＡＳＵ），ポリ−α−メチルスチレン−コ−アクリルニトリル（ＡＭＳＡＮ），ポリ−α−メチルスチレン（ＰＡＭＳ），ポリシクロヘキシレンジメチレンテレフタラート（ＰＣＴ），ポリジメチルシロキサン（ＰＤＭＳ），ポリエーテルエーテルケトン（ＰＥＥＫ），ポリエーテルケトンエーテルケトンケトン（ＰＥＫＥＫＫ），ポリエーテルケトンケトン（ＰＥＫＫ），ポリエチレンナフタラート（ＰＥＮ），ポリメタクリルメチルイミド（ＰＭＭＩ），ペルフルオロアルコキシポリマー（ＰＦＡ），ポリペルフルオロ−ポリエーテル（ＰＦＰＥ），ポリテトラフッ素エチレン（ＰＴＦＥ），アクリルニトリルメチルメタクリラート（ＡＭＭＡ），ポリ塩化ビニルエチレン（ＶＣＥ），ポリ塩化ビニルエチレン−メチルアクリラート（ＶＣＥＭＡ），ポリ塩化ビニル−メチルアクリラート（ＶＣＭＡ），ポリ塩化ビニル塩化ビニリデン（ＶＣＶＤＣ），アクリルニトリル−塩化ポリエチレン−スチレン−ターポリマー（ＡＣＳ），アクリルエステル−スチレン−アクリルニトリル（ＡＳＡ），アクリルニトリル−ブタジエン−アクリラート（ＡＢＡ），セルロースエステル（ＣＡ，ＣＡＢ，ＣＰ），セルロースニトラート（ＣＮ），シクロオレフィンコポリマー（ＣＯＣ），エチレンアクリラート−コポリマー，ポリヒドロキシアルカノアート（ＰＨＡ），ポリヒドロキシブチラート（ＰＨＢ），ポリフッ化ビニリデン，メチルセルロース（ＭＣ）並びにそれらの混合物。
【０１５４】
ポリビニルピリジン及びそのコポリマー，ポリビニルピロリジン，ポリビニルイミダゾール並びにそれらのコポリマー，ポリビニルカルバゾール及びそのコポリマー，芳香族及び脂肪族熱可塑性ポリウレタン（ＴＰＵ），ポリピロール，ポリアクリル酸（ＰＡＡ），ポリメタクリル酸（ＰＭＡＡ），ポリメチルメタクリラート（ＰＭＭＡ），ＭＳＡグラフト化ポリエチレン（ＭＳＡ−ＰＥ），ポリクロロアクリル酸，及びポリシアンアクリル酸，ポリエステル，ポリブチレンテレフタラート（ＰＢＴ），ポリエチレンテレフタラート（ＰＥＴ），種々のポリアミド（ＰＡ）、例えば（ＰＡ６，ＰＡ４／６，ＰＡ６６，ＰＡ６／６６，ＰＡ６６／６１０，ＰＡ６６，ＰＡ１２，），ポリアリールアミド，ポリイミド，ポリアクリルアミド（ＰＡＲＡ），ポリアミドイミド（ＰＡＩ），ポリエーテルブロックアミド（ＰＥＢＡ），ポリフタルアミド（ＰＰＡ），ポリエステルアミド（ＰＥＡ），ポリオキシメチレン（ＰＯＭ），ポリエーテルケトン，ポリフェニレンエーテル（ＰＰＥ，ＰＰＯ），ポリアミド，ポリカーボネート（ＰＣ），ポリエーテルスルホン，），ポリ（２，６−ジフェニル−フェニレンオキシド），ポリアリールエーテル（ＰＡＥ），ポリアリールスルホン（ＰＡＳＵ），ポリシクロヘキシレンジメチレンテレフタラート（ＰＣＴ），ポリエーテルスルホン（ＰＥＳ），耐衝撃性ポリスチレン（ＨＩＰＳ），ポリオレフィン、例えばポリエチレン（ＬＤＰＥ，ＬＬＤＰＥ，ＨＤＰＥ，ＭＤＰＥ）ポリプロピレン（ＰＰ），エチレン−プロピレン−コポリマー（ＥＰＭ），エチレン−プロピレン−ジエンゴム（ＥＰＤＭ），ポリオキシメチレン（ＰＯＭ），ポリ塩化ビニル（ＰＶＣ），ポリ酢酸ビニル（ＰＶＡ），ポリエチレンビニルアセタート（ＥＶＡ），アクリルニトリル−スチレン−コポリマー（ＳＡＮ），アクリルニトリル−ブタジエン−スチレン（ＡＢＳ），アクリルエステル−スチレン−アクリルニトリル（ＡＳＡ），アクリルニトリル−ブタジエン−アクリラート（ＡＢＡ）及びそれからなる混合物は、特に好ましい。
【０１５５】
ポリオレフィン，特にＰＥ及びＰＰは、さらにより好ましい。
【０１５６】
好ましいポリオレフィンの例は、ポリエチレン，例えば高密度ポリエチレン（ＨＤＰＥ，密度０，９４４ｇ／ｃｍ３以上乃至最大１，２ｇ／ｃｍ３），中密度ポリエチレン（ＭＤＰＥ，密度０，９２６乃至０，９４０ｇ／ｃｍ３），直鎖中密度ポリエチレン（ＬＭＤＰＥ，密度０，９２６−０，９４０ｇ／ｃｍ３），低密度ポリエチレン（ＬＤＰＥ，密度０，９１０−０，９２５ｇ／ｃｍ３）及び直鎖低密度ポリエチレン（ＬＬＤＰＥ，密度０，９１６−０，９２５ｇ／ｃｍ３），乃至それらの混合物，ポリプロピレン，非晶質もしくは結晶性ポリプロピレン，アタクチックもしくはイソタクチックポリプロピレン又はこれらのポリプロピレンの混合物，一軸もしくは二軸配向ポリプロピレン又は注型（キャストｃａｓｔ）ポリプロピレン，ポリ−１−ブテン，ポリ−３−メチルブテン，ポリ−４−メチルペンテン及びそのコポリマー、例えばポリエチレンと酢酸ビニルとの，ビニルアルコール，アクリル酸，例えばアイオノマー樹脂，例えばエチレンと約１１％アクリル酸との共重合物，メタクリル酸，アクリルエステル，テトラフッ素エチレンもしくはポリプロピレン，並びにランダムコポリマー，ブロックコポリマーもしくはオレフィンポリマー−エラストマー混合物である。あるいは、ＡＢＳ，ポリアミド及びＰＳが好ましい。さらにあるいは、熱可塑性ポリウレタン（ＴＰＵ）が好ましい。
【０１５７】
好ましい一実施形態において、本発明によるポリマーブレンドは、１乃至９９モル％，好ましくは５乃至９５モル％，より好ましくは１０乃至９０モル％，さらにより好ましくは１５乃至８５モル％，特に３０乃至８０モル％の式Ｉもしくは式ＩＩａ乃至ＩＩｃの本発明によるホモポリマー及び１乃至９９モル％，好ましくは５乃至９５モル％，より好ましくは１０乃至９０モル％，さらにより好ましくは１５乃至８５モル％，特に２０乃至７０モル％のさらなるポリマー（ＢＬＥＰＯ）もしくはポリマーの任意の混合物を含有する。
【０１５８】
別の好ましい一実施形態において、本発明によるポリマーブレンドは、１乃至４０モル％，好ましくは３乃至３５モル％，より好ましくは５乃至３０モル％，さらにより好ましくは７乃至２５モル％，特に８乃至３０モル％の式Ｉの抗微生物性ポリマー及び３０乃至９０モル％，好ましくは４０乃至８５モル％，より好ましくは４５乃至８０モル％のさらなるポリマー（ＢＬＥＰＯ）を含有する。
【０１５９】
別の好ましい一実施形態において、本発明によるポリマーブレンドは、１乃至４０重量％，好ましくは３乃至３５重量％，より好ましくは５乃至３０重量％，さらにより好ましくは７乃至２５重量％，特に８乃至３０重量％の式Ｉもしくは式ＩＩａ乃至ＩＩｃの抗微生物性ポリマー及び３０乃至９０重量％，好ましくは４０乃至８５重量％，より好ましくは４５乃至８０重量％のさらなるポリマー（ＢＬＥＰＯ）を含有する。
【０１６０】
本発明によるポリマーブレンドが、抗微生物性仕上げされるべき物体に少量塗布される場合（例えばフィルムの形態における）、ポリマーブレンドは、通常３乃至９９重量％，好ましくは５乃至９５重量％，特に８乃至８０重量％の式Ｉのもしくは式ＩＩａ乃至ＩＩｃの抗微生物性ポリマー及び１乃至６０重量％，好ましくは２乃至３０重量％，より好ましくは５乃至１０重量％のさらなるポリマー（ＢＬＥＰＯ）を含有する。好ましい一実施形態において、フィルムは厚さ１ｎｍ乃至１００μｍを有する。別の一実施形態において、フィルムが例えば押出方法において適用される場合、当該フィルムは厚さ１乃至１００μｍ、好ましくは１乃至５０μｍ、より好ましくは１乃至２０μｍを有する。さらなる別の一実施形態において、フィルムが例えばプリントもしくはラッカー塗り方法において適用される場合、当該フィルムは厚さ１ｎｍ乃至１５μｍ、好ましくは５ｎｍ乃至１μｍ、より好ましくは５乃至５００ｎｍを有する。
【０１６１】
好ましい一実施形態において本発明によるポリマーブレンドは、１乃至９９モル％，好ましくは３０乃至９５モル％，より好ましくは５０乃至９０モル％の本発明によるコポリマー及び１乃至９９モル％，好ましくは５乃至７０モル％，より好ましくは１０乃至５０モル％のさらなるポリマーもしくはポリマーの任意の混合物を含有する。
【０１６２】
別の好ましい一実施形態において、本発明によるポリマーブレンドは、１乃至４０モル％，好ましくは３乃至３５モル％，より好ましくは５乃至３０モル％，さらにより好ましくは７乃至２５モル％，特に８乃至３０モル％の抗微生物性コポリマー及び３０乃至９０モル％，好ましくは４０乃至８５モル％，より好ましくは４５乃至８０モル％のさらなるポリマー（ＢＬＥＰＯ）を含有する。
【０１６３】
別の好ましい一実施形態において、本発明によるポリマーブレンドは、１乃至４０重量％，好ましくは３乃至３５重量％，より好ましくは５乃至３０重量％，さらにより好ましくは７乃至２５重量％，特に８乃至３０重量％の抗微生物性コポリマー及び３０乃至９０重量％，好ましくは４０乃至８５重量％，より好ましくは４５乃至８０重量％のさらなるポリマー（ＢＬＥＰＯ）を含有する。
【０１６４】
抗微生物性ポリマー及び少なくとも１のさらなるポリマー（ＢＬＥＰＯ）は、好ましくはポリマーブレンド内の単一相もしくは多相混合物として存在する。その場合、相溶化剤が使用され得る。
【０１６５】
上述のように、ブレンドは熱可塑性加工され得る。
【０１６６】
任意の添加剤の好ましい実施形態
好ましい一実施形態において、抗微生物性ホモポリマー及び／もしくはコポリマーと同様、本発明の抗微生物性ポリマーブレンドは、好ましくはポリマー化学で普通の添加剤を含有し得る。添加剤の例は、充填材，就中接着促進剤，可塑剤，安定化剤，例えば酸化防止剤，光安定剤及び難燃材，ＵＶ吸収剤，クエンチャー，衝撃強度改質剤，補強剤（球，線維，等），帯電防止剤，金属不活化剤，曇防止添加剤，着色剤，潤滑剤，推進剤，離型剤及び加工助剤である。
【０１６７】
一般に充填材は、機能添加剤としてもしくは希釈剤として投入される。充填材の例は、酸化チタン，水酸化ナトリウム，酸化ケイ素，ケイ酸アルミニウム，炭酸カルシウム，硫酸カルシウム，硫酸バリウム，酸化タングステン，酸化クロム，酸化バナジウム，酸化モリブデン，タルカム，すす及びデンプンである。充填材は、本発明によるポリマーのもしくは本発明によるポリマーブレンドの総重量に基づき、０乃至８０重量％、好ましくは５乃至３０重量％の量で含有され得る。
【０１６８】
接着促進剤
好ましい一実施形態において本発明によるブレンドは、抗微生物性ポリマー及びさらなるポリマー（ＢＬＥＰＯ）以外に、さらに（後述されるような）接着促進剤を含有する。好ましくは、配合の際に接着促進剤は添加される。
【０１６９】
接着促進剤は、好ましくは反応性基を備え、且つ抗微生物性ポリマーと反応し得る。それにより、ブレンドからの抗微生物性ポリマーの移動が阻害され、及び／又は結合がさらなるポリマー層へ到達し得る。接着促進剤の例は、グラフトポリマー、例えばグラフトＬＤＰＥ，グラフトＬＬＤＰＥ，グラフトＨＤＰＥ及びグラフト化ポリプロピレンである。無水マレイン酸でグラフト化されたポリマーが好ましい。さらに、プラスチックフィルムとサポート材料との間の接着促進剤として、例えば塩化ビニル−共重合物，重合可能なポリエステル，ビニルピリジン−重合物，エポキシ樹脂と組み合わせたビニルピリジン−重合物，ブタジエン−アリールニトリル−メタクリル酸−共重合物，フェノール樹脂，ゴム誘導体，アクリル樹脂，フェノール樹脂乃至エポキシ樹脂と一緒のアクリル樹脂，ケイ素有機化合物，例えばオルガノシラン，変性ポリオレフィン，例えば酸変性ポリオレフィンもしくはエチレンアクリル酸（ＥＡＡ）が使用され得る。ＥＡＡ（エチレンアクリル酸）もしくは変性ポリオレフィン，例えば変性ポリプロピレンが好ましい。好ましい変性  ポリプロピレンは、無水マレイン酸とメチレン−プロピレン−コポリマーとからなる付加体である。変性ポリオレフィンの分散体が非常に特に好ましい。変性ポリオレフィンの分散体の一例は、Ｍｏｒｐｒｉｍｅ  （Ｍｏｒｔｏｎ  Ｉｎｔｅｒｎａｔｉｏｎａｌ  ｏｆ  Ｎｏｒｔｏｎ  Ｎｏｒｗｉｃｈ  Ｐｒｏｄｕｃｔｓ，  Ｉｎｃ．社の商標名）である。さらに好適な接着促進剤は、接着剤、例えばニトリルゴム−フェノール樹脂，エポキシド，アクリルニトリル−ブタジエン−ゴム，ウレタン変性アクリル，ポリエステル−コ−ポリアミド，ホットメルトポリエステル架橋ポリイソシアナートを有するホットメルトポリエステル，ポリイソブチレン−変性スチレン−ブタジエン−ゴムｅ，ウレタン，エチレン−アクリル酸−混合ポリマー及びエチレン酢酸ビニル−混合ポリマーである。接着促進剤は、０，０１乃至２５重量％、好ましくは０，５乃至５重量％の量で使用され得る。接着促進剤は、通常厚さ１乃至１０μｍで適用され得る。．
【０１７０】
接着剤(Kleber)
様々な原材料の貼り合わせに好適な物質／物質混合物が、通常、接着剤と呼ばれる。好ましくは、接着剤は、反応系を有し得る。接着剤として例えばラミネート接着剤が使用可能であるならば、ラミネート接着剤は、溶媒を含有しても、含有しなくてもよく、且つまた水を含有し得る。例は、溶媒含有、溶媒不含もしくは水性アクリラート接着剤又はポリウレタン−接着剤（１もしくは２成分ＰＵ−接着剤）又はエポキシド樹脂−接着剤である。
【０１７１】
水性分散接着剤として、分散接着剤が投入され得る。これらが水性組成物として加工可能である限り、これらは接着剤(Klebstoffe)に通常使用可能なバインダーのベースに基づく（例えば、重縮合物、共重合物及び重付加体）。このような化合物は、例えばアクリル及びメタクリル酸エステル重合物；エチレン系不飽和化合物、例えばエチレン，プロピレン，スチレン，酢酸ビニル，塩化ビニリデン，無水マレイン酸及びマレイン酸のエステル、のコポリマー；ポリエステル及びポリウレタンである。好ましくは、ＯＨ−官能ポリウレタンもしくはポリ（メタ）アクリラートに基づき接着剤は投入される。水性分散体は、  溶媒不含であるか、又は慣用の有機溶媒の少量を含有し得る。好ましくは、水性分散体は有機溶媒を含まない。接着剤は、０，０１乃至２５重量％、好ましくは０，５乃至５重量％の量で使用され得る。接着剤は、好ましくは厚さ０，０５乃至１０μｍで適用される。
【０１７２】
可塑剤
可塑剤は、合成樹脂の脆性及び硬さを減らす物質である。可塑剤の例は、低揮発性エステル（例えば脂肪族ジもしくはポリカルボン酸エステル，ペンタエリトリトールのもしくはジペンタエリトリトールのエステル，又はアジピン−，セバシン−及びアゼライン酸のポリエステル（分子量：５５０乃至３５００ｇ／ｍｏｌを有する），油脂，軟質樹脂，スルホンアミド，又は樟脳である。可塑剤は、本発明によるポリマーのもしくは本発明によるポリマーブレンドの総重量に基づき、０乃至４０重量％，好ましくは０，１乃至２５重量％，より好ましくは０，５乃至１５重量％の量で含有され得る。
【０１７３】
安定化剤は、化学特性の改善に役立ち、且つ酸化，強い（光）照射及び燃焼から合成樹脂を守る。安定化剤は、本発明によるポリマーのもしくは本発明によるポリマーブレンドの総重量に基づき、０乃至２５重量％，好ましくは０，１乃至１５重量％の量で含有され得る。
【０１７４】
酸化防止剤は、フリーラジカルを捕捉し，ヒドロペルオキシドを還元し、従って合成樹脂の分解（モル質量分解、変色、割れ目形成）を阻害する物質である。酸化防止剤の例は、アルキル化フェノール，アミン（ＨＡＬＳ，ＨＡＳ）及び亜リン酸塩である。酸化防止剤は、本発明によるポリマーのもしくは本発明によるポリマーブレンドの総重量に基づき、０乃至２０重量％，好ましくは０，１乃至１０重量％の量で含有され得る。
【０１７５】
光安定剤は、合成樹脂を強い光照射、特に高エネルギーＵＶ光による害から守る。光安定剤として、例えばすす，ｏ−ヒドロキシベンゾフェノン，ヒドロキシベンゾトリアゾール(Hydroxyabenztriazole)，ケイ皮酸−誘導体，及びジアルキルジチオカルバマートが投入可能である。光安定剤は、本発明によるポリマーのもしくは本発明によるポリマーブレンドの総重量に基づき、０乃至２０重量％，好ましくは０，１乃至５重量％の量で含有され得る。
【０１７６】
クエンチャーは、クロモフォアにより吸収された照射エネルギーを受容し、且つ熱もしくは蛍光乃至燐光放射の形態でこれを放出し、且つ従ってポリマーを高エネルギーＵＶ放射から保護する。クエンチャーは、本発明によるポリマーのもしくは本発明によるポリマーブレンドの総重量に基づき、０乃至１５重量％，好ましくは０，１乃至３重量％の量で含有され得る。
【０１７７】
難燃材は、燃焼位置へのさらなる酸素流入を、又は燃焼における化学反応（ラジカル連鎖反応）を阻害する。難燃材の例は、水酸化ナトリウム，酸化アンチモンと一緒のポリ臭化物質、並びにリン含有化合物，ポリリン酸アンモニウム，ホウ素化合物である。難燃材は、本発明によるポリマーのもしくは本発明によるポリマーブレンドの総重量に基づき、０乃至７０重量％，好ましくは０，１乃至３０重量％の量で含有され得る。
【０１７８】
補強剤は、合成樹脂マトリックスを強化し、且つ機械的及び物理的特性の改善を生じさせる、有機もしくは無機物質である。二次元的補強剤の例は、多軸布帛(Gelege)，織物，編まれた物及びニット製品であり、同様にカットされた繊維が投入される。繊維状の補強剤は、炭素，アラミド，ガラス，ポリエステル及び亜麻の繊維である。粒子状補強剤の例は、タルカム及び雲母−及びガラス球である。補強剤は、本発明によるポリマーのもしくは本発明によるポリマーブレンドの総重量に基づき、０乃至５０重量％，好ましくは１乃至３５重量％の量で含有され得る。
【０１７９】
帯電防止剤は、合成樹脂の静電帯電を弱めるもしくは阻害する物質である。帯電防止剤の例は、４級アンモニウム化合物である。帯電防止剤は、本発明によるポリマーのもしくは本発明によるポリマーブレンドの総重量に基づき、０乃至２０重量％，好ましくは０，１乃至５重量％の量で含有され得る。
【０１８０】
潤滑剤及び加工助剤は、熱い鋼表面におけるコーティング形成を阻害し、ポリマー溶融物のレオロジー挙動を改善する。これは、就中、壁を滑るプラグフローが生じるので、鋼表面への付着が回避されるにより達成される。
【０１８１】
着色剤は、無色合成樹脂にその色を付与する。当該着色剤において、染料とピグメントとは区別される。着色剤は、本発明によるポリマーのもしくは本発明によるポリマーブレンドの総重量に基づき、０乃至２０重量％，好ましくは０，０１乃至１０重量％の量で含有され得る。
【０１８２】
離型剤は、ツールからの離型を容易にするもしくは最初に可能にする表面活性物質である。離型剤は、本発明によるポリマーのもしくは本発明によるポリマーブレンドの総重量に基づき、０乃至１０重量％，好ましくは０，５乃至５重量％の量で含有され得る。
【０１８３】
推進剤は、発泡合成樹脂プロダクトを製造可能にする有機もしくは無機物質である。これらは、ガス形成の下、熱可塑性加工の間に分解し、それによりポリマーマトリックス内にスポンジ構造を生成する。熱可塑性加工の前もしくは間、推進剤は、本発明によるポリマーのもしくは本発明によるポリマーブレンドの総重量に基づき、０乃至２０重量％，好ましくは０，１乃至８重量％の量で含有され得る。
【０１８４】
好ましい一実施形態において、本発明によるポリマーもしくは本発明によるポリマーブレンドは、１以上の酸基もしくは酸無水物基を有する化合物を含有する。
【０１８５】
酸基を有する化合物の場合、好ましくはカルボン酸−，スルホン酸−，ホスホン酸基を含有する化合物である。
【０１８６】
例は、ジカルボン酸並びにその無水物、例えばグルタル酸，コハク酸，  アジピン酸，ドデカン二酸，シクロヘキサンジカルボン酸，アルキルマロン酸，マレイン酸，フマル酸，リンゴ酸，酒石酸，クエン酸である。無水物及び置換無水物の例は、グルタル酸無水物，コハク酸無水物，アルキルコハク酸無水物、例えばドデシルコハク酸無水物，無水マレイン酸，等である。さらなる例は、芳香族二酸、例えばフタル酸，テレフタル酸，ベンゼン二スルホン酸，ポリリン酸，等及びそれからなる混合物、並びに末端基として又は鎖中に酸基を有するこれらの酸からなるポリエステルを構成する。ポリ酸の例は、ポリアクリル酸，ポリメタクリル酸（ＰＭＡＡ），ポリクロロアクリル酸，ポリシアンアクリル酸，ポリリン酸，ポリビニルホスホン酸，ポリビニルスルホン酸である。ポリ無水物の例は、就中、ＭＳＡグラフト化ポリエチレン（ＭＳＡ−ＰＥ）である。
【０１８７】
Ｂｅｖｏｒｚｕｇｔ  ｓｉｎｄ  ｄｉｅ  Ｖｅｒｂｉｎｄｕｎｇｅｎ，  ｄｉｅ  １以上の酸基もしくは酸無水物基を、本発明によるポリマーのもしくは本発明によるポリマーブレンドの総重量に基づき、０乃至６０重量％，好ましくは０．１乃至３０重量％，特に０，５乃至１５重量％，及び特に１，０乃至１０重量％の量で有する、化合物好ましい。
【０１８８】
上記化合物（添加剤）は、重合の前、間もしくは後に本発明によるポリマーに添加され得る。
【０１８９】
あるいは、上記化合物（添加剤）は、ポリマー成分の配合の前、間及び後に、本発明によるポリマーブレンドに添加され得る。
【０１９０】
さらに本願の対象は、式Ｉ：
Ａ−Ｂ−Ｃ’−Ｄ            （Ｉ）
（式中、基Ａ，Ｂ，Ｃ’及びＤは、上に記載された通り）
の構造を有するモノマーの重合により得られるポリマーであって、
好ましくはポリマーのガラス温度ＴＧは６０℃乃至２００℃である、ポリマーの、及び／又は
前述されたようなコポリマーの、及び／又は
前述されたようなポリマーブレンドの、
抗微生物性加工のため、抗微生物性プロダクト製造のため、もしくは抗微生物性複合エレメント製造のための使用であって、前記ポリマー（即ち、ホモポリマーもしくはコポリマー）又はポリマーブレンドは熱可塑性加工可能である、使用である。本発明による使用は、従って熱可塑性方法、及び印刷、浸漬、焼結、スプレー、コンシール、コーンティング、ラミネート、接着（例えば、ポリマーの加熱及びキャリアへ押し当てることによる）、及び／もしくはラッカー塗り（例えば溶液、エマルションもしくは懸濁液の塗布による）による、後述の基板に塗布する方法を包含する。
【０１９１】
抗微生物性ポリマーについての前述の全説明は、好ましくは本発明による抗微生物性ポリマーブレンドにも当てはまる。そのことは、特に残基Ａ，Ｂ，Ｃ’及びＤの定義、及びａ）アルカリ性モノマー，ｂ）酸性モノマー，ｃ）会合性モノマー，及びｄ）標準モノマーの定義に当てはまる。
【０１９２】
そのように例えば、物品の表面は、本発明による抗微生物性ポリマーもしくはポリマーブレンドで仕上げ加工され得る。特に本発明による抗微生物性ポリマー乃至ポリマーブレンドは、例えば溶融物からなり、例えば押出もしくは共押出により、コーティングもしくは固有の層(Eigenschicht)として使用され得る。用語「固有の層」は、もっぱら本発明による抗微生物性ポリマーもしくはポリマーブレンドから構成される（即ちこれらからなる）コンポーネントをも包含する。
【０１９３】
さらにまた、本発明による抗微生物性ポリマー及び／もしくはポリマーブレンドは、抗微生物性仕上げに使用可能である（その場合、ポリマー／ポリマーブレンドは、それ自体熱可塑性加工可能である）。その場合、浸漬、焼結、スプレー、及び／もしくは（例えば溶液もしくは懸濁液からなる）ラッカー塗りによる、基板への塗布が行われる。
【０１９４】
本発明による抗微生物性ポリマーもしくは本発明によるブレンドは、コーティングとして使用されるならば、層厚さは原則として制限されない。好ましい一実施形態において、コーティングは、厚さ１ｎｍ乃至１ｃｍ、好ましくは１０ｎｍ乃至１００μｍを有する。別の一実施形態において、コーティングが例えば押出方法により塗布される場合、コーティングは厚さ１乃至１００μｍ，好ましくは１乃至５０μｍ，より好ましくは１乃至２０μｍを有する。さらなる別の一実施形態において、コーティングが例えば印刷もしくはラッカー塗り方法により塗布される場合、コーティングは、厚さ１ｎｍ乃至１５μｍ，好ましくは５ｎｍ乃至１μｍ，より好ましくは５乃至５００ｎｍを有する。
【０１９５】
本発明によるポリマーは、さらに例えば印刷方法によりキャリア上に（好ましくはフィルム）塗布され得る。印刷方法は、例えばフレキソ印刷、スクリーン印刷もしくは凹版印刷である。印刷の際、本発明によるポリマーは、好ましくは溶媒内に溶解もしくは懸濁され、それから、例えばラッカーの形態で適用される。溶媒として、有機溶媒、例えばエチルアセタートが使用され得る。
【０１９６】
さらに、本発明によるポリマー及び／もしくはポリマーブレンドは、ドクターブレードもしくはローラーによりフィルムもしくは別のボディに適用されてもよい。
【０１９７】
さらに、中和もしくは部分中和形態の本発明によるポリマー及びポリマーブレンドは、電気泳動により金属及び導電性表面に適用され得る。
【０１９８】
さらにまた、本発明による抗微生物性ポリマー及び／もしくはポリマーブレンドは、ポリマーブレンド、染料、ラッカー及び殺生物剤の配合のための添加剤及び成分としても投入される。
【０１９９】
本発明によるポリマー及び／もしくはポリマーブレンドの場合、押し出し、射出成形、プレス成形、カレンダー成形による、並びにさらなるポリマーとともに共押出による、特に有利な加工が可能である。
【０２００】
本発明のさらなる対象は、抗微生物性プロダクトの製造のための、本発明による抗微生物性ポリマー及び／もしくはポリマーブレンドの使用である。
【０２０１】
このようなプロダクトは、本発明による抗微生物性ポリマーもしくはポリマーブレンドから製造され得るか、又は本発明による抗微生物性ポリマー乃至ポリマーブレンド及びキャリア材料の組合せに基づく。本発明による抗微生物性ポリマー乃至ポリマーブレンドがキャリア材料に塗布されるならば、それらは複合エレメント(Verbundelemente)と称する。複合エレメントは、従って好ましくは、本発明による抗微生物性ポリマーもしくは本発明によるポリマーブレンドを含有するキャリア材料及びコーティングを包含する。好ましくは、コーティングは、上記の厚さを有する。好ましい一実施形態において、様々な層間の複合エレメントにおいて、接着促進剤及び／もしくは接着剤が存在し得る。一般的に、上記のものは、接着促進剤及び／もしくは接着剤に当てはまる。接着促進剤及び／もしくは接着剤は、好ましくは厚さ１乃至１０μｍで使用され得る。
【０２０２】
キャリア材料の例は、ポリスチレン，ポリアクリルニトリル，ポリスチレンコ−アクリルニトリル（ＳＡＮ），ポリメチルメタクリラート（ＰＭＭＡ），ポリアクリルニトリルブタジエンスチレン（ＡＢＳ），脂肪族及び芳香族熱可塑性ポリウレタン（ＴＰＵ），ポリウレタン（軟質フォーム，半硬質フォーム，硬質フォーム，エラストマー，コーティング，鋳造材料，インテグラルフォーム，等），ポリエステル，ポリアクリラート，ポリブチレンテレフタラート（ＰＢＴ），ポリエチレンテレフタラート（ＰＥＴ），ポリカーボネート（ＰＣ），ポリ塩化ビニル（ＰＶＣ），アクリルニトリル−ブタジエンアクリラート（ＡＢＡＫ），アクリラート−ブタジエンゴム（ＡＢＲ），ポリ酢酸ビニル（ＰＶＡ），エテンと酢酸ビニルとのコポリマー（ＥＶＭ），ＴＰＥ，エチレン酢酸ビニル及びＰＶＣ（ＥＶＡＰＶＤＣ），ＭＳＡグラフト化ポリエチレン（ＭＳＡ−ＰＥ），メチルメタクリラート−アクリルニトリル−ブタジエン−スチレン（ＭＡＢＳ），ポリ塩化ビニリデン（ＰＶＤＣ），ポリフェニレンエーテル（ＰＰＥ），ポリ（２，６−ジフェニル−フェニレンオキシド）（ＰＰＯ），ポリアリールアミド，ポリエチレンビニルアセタート（ＥＶＡ），ポリエチレンビニルアルコール（ＥＶＯＨ），ポリオキシメチレン（ＰＯＭ），エチレン−プロピレン−ターポリマー（ＥＰＤＭ），ブタジエンゴム（ＢＫ），ポリイソプレン，アクリルニトリル−ブタジエン−ゴム（ＮＢＲ），スチレン−ブタジエン−ゴム（ＳＢＲ），エチレン−プロピレン−ゴム（ＥＰＭ）及びそれからなる混合物，ポリビニルピリジン及びそのコポリマー，ポリビニルピロリジン，ポリビニルイミダゾール，ポリアルキルアミノエチルメタクリラート並びにそのコポリマー，ポリビニルカルバゾール及びそのコポリマー，ポリピロール，ポリアクリル酸（ＰＡＡ），ポリメタクリル酸（ＰＭＡＡ），ポリクロロアクリル酸，ポリシアンアクリル酸，塩基性脂肪族ポリウレタン（ＡＴＰＵ），ポリアクリルニトリルブタジエン，アクリルニトリル−ブタジエンアクリラート（ＡＢＡＫ），メチルメタクリラート−アクリルニトリル−ブタジエン−スチレン（ＭＡＢＳ），種々のポリアミド（ＰＡ）、例えば（ＰＡ６，ＰＡ４６，ＰＡ６６，ＰＡ６／６６，ＰＡ６６／６１０，ＰＡ６１０，ＰＡ１２，ＰＡ１２／ＭＡＣＭＩ，ＰＡ６／６Ｔ，ＰＡ６／１２等），ポリアリールアミド，ポリイミド，ポリビニルアミド，ポリアクリルアミド（ＰＡＲＡ），ポリビニルベンゾニトリル，ポリアミドイミド（ＰＡＩ），ポリエーテルブロックアミド（ＰＥＢＡ），ポリイミドスルホン（ＰＩＳＵ），ポリフタルアミド（ＰＰＡ），ポリ塩化ビニルアセタート（ＰＶＣＡ），ポリエーテルイミド（ＰＥＩ），ポリエステルアミド（ＰＥＡ），耐衝撃性ポリスチレン（ＨＩＰＳ），ポリオレフィン（例えば、ポリエチレン，ポリプロピレン），ポリ（４−メチル−１−ペンテン）（ＰＭＰ），エチレン−プロピレン−コポリマー（ＥＰＭ），エチレン−プロピレン−ジエンゴム（ＥＰＤＭ），ポリエーテルケトン，アクリラート−ブタジエンゴム（ＡＢＲ），ポリアリールエーテル（ＰＡＥ），ポリアリールスルホン（ＰＡＳＵ），ポリ−α−メチルスチレン（ＰＡ���Ｓ），ポリシクロヘキシレンジメチレンテレフタラート（ＰＣＴ），ポリジメチルシロキサン（ＰＤＭＳ），ポリエーテルエーテルケトン（ＰＥＥＫ），ポリエーテルケトンエーテルケトンケトン（ＰＥＫＥＫＫ），ポリエーテルケトンケトン（ＰＥＫＫ），ポリエチレンナフタラート（ＰＥＮ），ポリエーテルスルホン（ＰＥＳ），ポリメタクリルメチルイミド（ＰＭＭＩ），ペルフルオロアルコキシポリマー（ＰＦＡ），ポリペルフルオロポリエーテル（ＰＦＰＥ），ポリテトラフッ素エチレン（ＰＴＦＥ），アクリルニトリル−メチルメタクリラート（ＡＭＭＡ），ポリ塩化ビニルエチレン（ＶＣＥ），ポリ塩化ビニルエチレンメチルアクリラート（ＶＣＥＭＡ），ポリ塩化ビニル−メチルアクリラート（ＶＣＭＡ），ポリ−塩化ビニル塩化ビニリデン（ＶＣＶＤＣ），アクリルニトリル−塩化ポリエチレンスチレン−ターポリマー（ＡＣＳ），アクリルニトリル−ブタジエン−アクリラート（ＡＢＡ），セルロースアセタート（ＣＡ），セルロース−ニトラート（ＣＮ），シクロオレフィンコポリマー（ＣＯＣ），エチレン−エチルアクリラート−コポリマー（Ｅ／ＥＡ），ポリヒドロキシアルカノアート（ＰＨＡ），ポリヒドロキシブチラート（ＰＨＢ），ポリフッ化ビニリデン，メチルセルロース（ＭＣ），及びその混合物、並びに金属，半金属，木材，紙，ボール箱，ガラス及びセラミックからなるキャリア材料、並びにこれらのキャリアの混合物である。別の一実施形態において、キャリア材料は、厚さ６０μｍ乃至６ｍｍを有するシートであり得る。該シートは、金属、例えば鋼もしくはアルミニウムを含有するか、又はそれからなる。
【０２０３】
発明の対象は、従ってキャリア材料、好ましくは上記のキャリア材料、及び本発明による抗微生物性ポリマー選択されるキャリア材料、並びに任意に接着促進剤を含有する複合エレメントである。あるいは、抗微生物性ポリマーもしくはポリマーブレンドからなるプロダクトもしくはコンポーネントだけが製造されることもまたは可能である。発明の対象は、従って本発明による抗微生物性ポリマーもしくはポリマーブレンドを包含するもしくはからなるプロダクトもしくはコンポーネントである。
【０２０４】
本発明による抗微生物性プロダクトもしくは複合エレメントは、例えば以下のものである。：
−化粧品及び衛生用品，医薬品，薬剤，人工栄養のための抗微生物性合成樹脂包装、食料品もしくは飼料領域のための包装、例えばホイル，多層ホイル，皿(Schalen)，ＭＡＰ−包装，コップ，ボトル，密封トレー，チューブ，使い捨て皿及びグラス，ボトル，テトラパック，冷却バッグ，コーヒーバッグ，種々の材料からなる多層包装，キャップ，シャッター，注ぎ口システム，アイスの包装等、
−抗微生物性コンポーネント、例えば食料品用輸送ボックス，トラック車体(Aufbauten)，コンテナー内張り，食料品貯蔵庫及び貯蔵庫システムの設備，飲料水容器の輸送システムの内張り，屠殺分野及び屠殺場における使用，飲料ボトリング，例えば医薬品、飲料、化粧品、食料品，等の容器詰め及び製造におけるプロダクト，機械部品及びコンベヤーシステム，飲料水システム，給水システムにおけるコンポーネント，水フィルター，イオン交換器，
冷蔵庫及び冷凍庫、
切削油タンク及び容器の設備、
−空調技術、例えば空調装置、空気フィルター、等用の抗微生物性コンポーネント、
−調理器具，厨房表面，まな板、及びさらなる調理用品，等のコンポーネント、
−半製品，屋根ふき，玩具，合成樹脂コンポーネント及びスイミングプールのコーティング，等、
−公共交通機関における、サウナ及び浴室における、及び輸送システム（飛行機、バス、患者輸送、全種類の鉄道、タクシー、船舶）における合成樹脂コンポーネント、
−水輸送システム及びシャワーシステムのコンポーネント，フィルターシステム，工業用水，ソーラー設備，熱交換器，膜，等、
−衛生設備のコンポーネント，廃水輸送システム及び公衆トイレの設備，便座，浴室用品等、
−実用品、例えば歯ブラシ，櫛，スポンジ，調理及び家事用の雑巾，シャワーカーテン，トイレタリー用品等、
−病院、医療及び歯科実務における、特に医療手術用の空間における、及び危機的な感染症ケースのための隔離ステーションにおける、ケアステーションにおける、特に集中治療の及び小児ケアの領域において、獣医実務及び設備（例えば床、ドア及び取手、照明スイッチ、敷物椅子、寝椅子）における、家具調度、室内調度及び器具もしくはそれらの表面用合成樹脂コンポーネント、等
−医療用途もしくはナーシングケアにおける什器、例えば滅菌医療器械、カテーテル、ホース、メンブレン、インプラント、カバーホイル、手術器具、使い捨て手袋、おむつ、病院用靴及び衣服、ドレッシング材、絆創膏、血液バッグ、ドレナージ、ガイドワイヤ及び手術器具、医療もしくは治療ケアにおける種々の装置用タッチパネル用ホイル等、
−メディカル工学プロダクト、例えばコンタクトレンズ、メンブレン、インプラント、
−衛生分野用（例えば病院もしくは屠畜区域もしくは食品加工における）機能性衣料等、
−リハビリ領域用合成樹脂コンポーネント、寝椅子、プロテーゼ、エクササイズ機器及びスポーツ機器、褥瘡下敷き及びクッション、マットレスカバー、車いす、尿失禁パッド、等、
−自然災害、戦争出動等における、救急治療システム（迅速な医療及び衛生ケア等における、水処理プラント、水貯蔵、飲料容器、食料品の貯蔵システム、移動病院及びその領域用コンポーネント、消費財、寝椅子及び病院ベッド用敷物）、
−医療分野における、並びにライフサイエンス及び産業における実験装置用プロダクト、例えばストッパー及び滅菌ストッパー、キャップ、綿棒、白金耳及び予防接種針、薬さじ、保存容器、チューブ、保護スーツ、使い捨て試験管、シャーレ、メンブレン、ピペットチップ、シールホイル、スライドガラス、試験管もしくは遠心分離管、テープ、接着テープ、使い捨て手袋、ピペット、消毒機器、消毒クロス、フラスコ、スクリュートップ、ディスペンサ、ハンドディスペンサ、投薬システム、フィルター、シリンジフィルター、透析チューブ、透析システム。医療装置もしくは医療装置用部品、露紙、滅菌濾過、バッグ接続、包埋カセット、及びシールホイル、等。
−動物及び家畜飼育用設備、例えば食餌ボウル、便所、バスケット、家畜小屋設備のコンポーネント、例えば飼料輸送システム、飼料槽及び給餌システム、給水システム、厩舎区画の隔壁、換気システム、動物ケージ及びハウジング用コンポーネント。
−バイオガスプラント用ホイル、バイオリアクター、サイレージホイル、農業ホイル、テント防水シート，テキスタイル布地、壁紙等。
−シール材及びシール材料、例えば継ぎ目コンパウンド、シーラント、ガスケット、多層シール、繊維強化シール、圧縮シール、プロファイルシール、等。
−単層及び多層ケーブル被服材料、
工事材料及びケーシング材料：  例えば電気製品、制御エレメント（タッチパネル、キーボード、コンピュータマウス）、携帯電話、ドアの表面、カーペット、壁紙、港湾施設、ブイ、石油プラットフォーム、バラスト水タンク、地下室、壁、ファサード、等のため。
−容器及びタンク及びフィルターマットの内張り（食料品、オイル及び灯油、医薬品、水）等。
−染料及び塗料における、もしくは染料及び塗料の容器内張り用、単利システム及びファサードにおけるライニング、等。
【０２０５】
さらなる好ましい対象は、本発明による抗微生物性ポリマーもしくは抗微生物性ポリマーブレンドを含有するフィルムである。
【０２０６】
ホイルもしくはフィルム(FolieもしくはFilm)を、薄い平面の材料と解釈する。さらに、ホイルは多かれ少なかれ可撓性であり得る。その場合可撓性は、高度にホイルの厚さに、但し投入された原料のタイプにも依存し得る。特定に剛性／脆性から、もはやホイルではなく、プレートと称する。
【０２０７】
本発明によるホイルの厚さは、好ましくは１乃至５００μｍにある。少ない厚さを有するホイルは、しばしばメンブレンと意味する。
【０２０８】
さらに  本発明によるホイルは、透明もしくは不透明であり得、好ましくは透明であり得る。
【０２０９】
好ましい一実施形態において、本発明によるホイルは、単一層ホイルとして（ソロホイルとしても知られる）存在し得る。ソロホイルは、均一な材料とともに１の層からなる。
【０２１０】
別のより好ましい一実施形態において、本発明によるホイルは、多層ホイルもしくは複合ホイルとして存在し得る。すなわち、本発明によるホイルは、１層以上を有し、種々の材料を包含する。当該材料の例は、ホイル製造に慣用の合成樹脂、例えばポリオレフィン，ハロゲン化ポリオレフィン，熱可塑性ポリウレタン，ポリアミドＶＯＨ（エチレン−ビニルアルコール−コポリマー），ポリエステル及びポリカーボナートである。
【０２１１】
熱可塑性加工は、はるかに重要な合成樹脂ホイルの製造方法である。該加工は、カレンダーもしくは押出により行われる。接続ツールに依存して、インフレーションホイル方法及びフラットホイル方法を区別する。押出及び共押出もまた、ホイル製造に大きな意味を有する。
【０２１２】
鋳造方法において、溶液からの有機ポリマーの変形が行われる。溶融しないか分解されるとき溶解する物質において、それは使用される。例は、セルロースもしくはポリイミドである。鋳造方法の使用の際、回収されるべき溶媒が必要であるので、エコロジー面からその使用は、熱可塑性変形の場合よりも必然的に不利である。特殊な場合には、就中非常に薄いホイルの製造のため、例えばポリカーボナートホイル、鋳造方法がサーモプラストの場合にも使用される。焼結方法は特殊なプロダクトに、例えばテトラフルオロエチレンホイル及びポリイミドホイルに限られる。
【０２１３】
さらに  多層フィルムにおいて、合成樹脂ホイル以外に金属ホイル、例えばアルミニウムホイルも使用される。
【０２１４】
本発明による多層フィルムは、望ましくは２以上の組み合わせた、異なるもしくは類似の層からなる熱可塑性ホイルである。それらから可撓性包装材料が作成され得る。個々のホイル層は、通常押し出しされるか、積層／ラミネート化(kaschiert/laminiert)される。この複合ホイルの構成は、それぞれの用途に特異化される個々の層からなる。溶媒不含のラミネートもしくは溶媒含有ラミネート、即ち接着剤ラミネート化により、複合のために個々のホイルの構築が行われる。さらなる製造方法として、押出ラミネート化、押出コーティング及び共押出が使用される。操作、例えば共押出によっては製造され得ない複合ホイルは、さらなるホイル加工により得られる。このため、所望の機能性を達成するために、多様な技術プロセス、例えば切断もしくは巻き付けが使用される。
【０２１５】
さらなるホイル加工方法は、蒸着、コーティング、印刷もしくはフロック加工(Beflocken)によりホイル表面を変える。その場合、たいていの場合の表面処理はホイル製造に一体化される。単純な加工プロセスにおいても、これは当然、例えばホイル製造の一方法において、例えば印刷ワークの介入による場合でもあり得る。ホイル加工には、バッグ、袋、トートバッグ、の製造、マルチウェイ輸送容器及、その他の合成樹脂パーツ（これらは意図したとおりに食料品と接触する）の製造が含まれる。この例は、以下の通りである。
−合成樹脂ホイル、多層ホイル及びホイルバッグ、食品包装用複合ホイル；
−食料品と直接接触する一次包装、例えばＰＥＴボトル、コップ、包装の合成樹脂シャッター；
未包装の食料品と接触することが意図される、合成樹脂からなるバッグ及びポーチ、
−食料品と直接接触する、食品加工マシン及び装置のパーツ、コンテナ、
−食器、カトラリー、あらゆるタイプの調理器具、貯蔵容器及び備蓄容器、食料品と直接接触する、合成樹脂からそれぞれなる調理器具のパーツ；
−シャッターにおけるシーラント及びシーラントインサート。
【０２１６】
複合ホイルの構成により、それぞれの使用目的に最適化された特性プロファイルに対して、個々の層の種々の特性の組み合わせが全部でうまくいく。従って、複合ホイルにおける本発明によるポリマーもしくはポリマーブレンドの使用により、抗微生物性特性が達成される。
【０２１７】
従って、本発明によるホイルは、特に好ましくは肉及び肉製品包装用、安定した滅菌可能パッキンもしくは医療包装用複合ホイル内にが投入可能である。.
【０２１８】
少なくとも１のさらなるそうとともに、本発明によるポリマーもしくはコポリマーからなる、少なくとも１の層からなる本発明による複合ホイル（例えば上述されたもの）は、押出、好ましくは共押出、押出コーティングもしくはえぃだしラミネート化により製造され得る。このためのフラットシート押出方法が特に好ましい。同様に、別々に押出、望ましくは共押出により製造された、少なくとも２の上記層からなる本発明による複合ホイルは、接着促進剤もしくはラミネート接着剤により、本発明により多層ホイルの残る層と共に、製造され得る。加えて、本発明による多層ホイルを、紙（例えば硫酸紙）、織物及び／もしくは金属からなる、さらなる基板と結合することも可能である。
【０２１９】
多層ホイルから、熱成形、望ましくは深絞りにより、慣用の、望ましくは透明、熱シール可能な多層フィルムで、望ましくは水蒸気防止層で仕上げた、密閉シールによりシールされる、対応する包装容器が製造され得る。
【０２２０】
本発明による包装は（それらの、本発明による複合ホイルの包装材料からなる少なくとも１の包装エレメントは、上記の少なくとも２層を包含する）、常に、抗微生物性ポリマーもしくはポリマーブレンドを含有する層は表面層として包装された物に向けられていることを特徴とする。
【０２２１】
本発明のさらなる対象は、従って、少なくとも２のホイルからなる本発明による複合ホイルを有する１の包装材料からなる少なくとも１の包装エレメントを有する包装である。その場合、望ましくは、包装全体は、本発明による多層ホイルからなる。
【０２２２】
本発明のさらなる対象は、従って包装である。その場合、包装用トレー及び好ましくは蓋ホイルとしての第２の包装エレメントは、本発明による多層ホイルからなる。
【０２２３】
本発明のさらなる対象は、本発明による多層ホイルから製造される包装バッグである。
【０２２４】
さらにまた、  本発明による抗微生物性ポリマーもしくはポリマーブレンドから繊維は製造されるか、又は繊維はこれらのポリマーで被覆され得る。．
【０２２５】
繊維は、公知の製造方法及び加工方法により得られる。このため、例えば種々の紡糸方法、例えば、湿式紡糸、乾式紡糸、ゲル紡糸、溶融紡糸及び分散紡糸が挙げられる。
【０２２６】
溶融紡糸の際、抗微生物性線維は、例えば、本発明による抗微生物性ポリマーもしくはコポリマー、又は抗微生物性ポリマーとさらなるポリマーとの混合物（ＢＬＥＰＯ）は加熱され、次いで例えば紡糸ポンプにより、ノズルを介して押し出されることにより生成される。線維は、太さ１μｍ乃至１ｍｍ，好ましくは２μｍ乃至１ｍｍ，さらにより好ましくは５乃至５００μｍを有する。好ましくは、得られた繊維を引き続き加工する。このため、これらは、例えば取り除かれ、引き伸ばされ及び法令される。従って、抗微生物性ポリマーは、好ましくは繊維マトリックス内で固定状態で存在する。
【０２２７】
抗微生物性線維は、抗微生物性ポリマー／コポリマーからなる繊維を、微生物的中性のポリマーと一緒に紡糸プロセスに投入することにより得られる。微生物的に中性なポリマーとしては、原則例えば以下のものが使用される。：  絹、人絹、木綿、ウール、亜麻、カラムシ、アラミド，ポリアミド，ポリエステル，ポリアクリル誘導体，ポリエチレン，ポリプロピレン，ＰＴＦＥ，ポリメタクリラート，ポリスルホン，ポリアクリルニトリルｅ，セルロース，セルロースアセタート，セルロース誘導体もしくはその混合物。これらのポリマーは、コーティング用のベース繊維として、ブレンド配分として又はさらなる繊維として混合生地内に投入され得る。
【０２２８】
本発明のさらなる対象は、この繊維に基づく、抗微生物性プロダクトの製造のための本発明による抗微生物性ポリマーもしくはポリマーブレンドの使用である。本発明による繊維は、例えば：
フリース、多軸布帛(Gelegen)、ニット(Gewirken)、糸、ニット(Gestricke)、織物等
の製造に使用され得る。
【０２２９】
本発明による抗微生物性加工した繊維は、以下のもののために使用され得る。：
前述の繊維からなるプロダクトは、例えば、衣服の製造（例えば特にスポーツ、医療、病院、労働、食品加工及び食品包装、飼料領域、介護の必要な且つ病気の人の世話のため）等に使用され得る。
【０２３０】
前述の繊維からなるプロダクトは、例えば、フィルター（水フィルター（っ病院領域，屋外用途，救急医療，災害投入、悪い飲料水品質の地域における正常な給水のため、等），空気フィルター（空調装置、換気装置、モバイル空調装置，自動車空調装置、さらなる輸送システムにおける（船舶、全種類の鉄道、飛行機等）、建物の喚起における、食料品ビジネスにおけるホール及び冷蔵倉庫換気における、クーラント用フィルターの製造のために、並びに様々な用途において、使用され得る。
【０２３１】
さらに例えば、フリース、多軸布帛、ニット(Gestricke)、ニット(Gewirke)は、吸収剤材料を製造するために使用可能である。例えば、衛生分野（失禁パッド及び敷物、包帯、おむつ）における、例えば血液もしくは体液のための吸収剤として、例えば（医療ケアにおいて、病院領域において、歯科医療領域において、獣医において、老人ホームにおいて、幼稚園において、在宅介護）使用のため、創傷領域のためのカバーとして（例えば、絆創膏、包帯、包帯等）、糸はさらに医療において、例えば創傷の縫合において使用され得る。
【０２３２】
本発明による抗微生物性仕上げシートは、例えば家具、冷凍倉庫において、屠畜場、機械装置、ドライヤー、洗濯機、冷蔵庫、空調装置、導電性表面コーティングもしくは船体（汚損防止）用途においてみられる。
【実施例】
【０２３３】
本発明は以下の実施例により示される。
実施例１(ホモポリマー)
使用された重合装置は、５００ｍＬ３つ首丸底フラスコ、冷却器、磁気撹拌プレート、不活性ガスリンス及びフラスコ内部温度を制御されたシリコン湯浴  からなった。
【０２３４】
５００ｍＬ３つ首フラスコ内に、２７，６０ｇ  ｔｅｒｔ．−ブチルアミノメチルスチレン（メタ／パラ−異性体混合物，Ｄｏｗ社の塩化ビニルベンジルから製造）及び４０ｍＬエタノールを添加した。次いで、０，１８５ｇ  アゾ−ビス−（イソブチロニトリル）を５ｍＬメチル−エチルケトンに溶解し、フラスコに添加した。引き続き、激しい撹拌下３０分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２２，５時間オイルバス中にそのまま残った。反応アプローチの得られた反応溶液は、１Ｌビーカー内に移され、溶液は、機械的攪拌機もしくは磁気撹拌機で動かされた状態に保たれる。激しい撹拌下に、２００ｍＬの水を滴下する。その溶液からポリマーが析出する。ポリマーは濾過され、再び加熱及び継続的撹拌下にエタノール中に収容される。この溶液は、１５０ｍＬの水と滴下により混合する。その際ポリマーが析出し、分離される。ポリマーを完全に残部モノマーから浄化するために、このステップが３回繰り返される。
【０２３５】
最後に、真空乾燥器内で（ｐ＜２０ｍｂａｒ）１００℃で４時間ポリマーの乾燥を行った。ポリマーの特徴化を、ＤＳＣによるガラス温度の決定により、並びに抗微生物性効果の決定により行った。
【０２３６】
ポリマー内の得られた残部モノマー、低分子成分並びに残部溶媒をできるだけ完全に除去するため、抽出ステップ並びにポリマーの乾燥が必要である。このプロセスなしには、ＤＳＣにより決定されたガラス温度は２５℃まで低下し得る。
【０２３７】
ＤＳＣにより決定されたポリマーのガラス温度は６５℃であった。２４時間後のlog還元は、６，７であった［接種菌量  ５，５（ｌｏｇ  ＫｂＥ／ｍｌ），参照菌量  ７，９（ｌｏｇ  ＫｂＥ／ｍｌ），残部菌量１，０はＮＷＧ（ｌｏｇ  ＫｂＥ／ｍｌ）に相当する］。
【０２３８】
実施例２（ホモポリマー）
５００ｍＬ３つ首フラスコ内に、２７，６０ｇ  ｔｅｒｔ．−ブチルアミノメチルスチレン（パラ−異性体；ＴＣＩ社の塩化ビニルベンジルから製造）及び４０ｍＬエタノールを添加した。次いで、０，１８５ｇ  アゾ−ビス−（イソブチロニトリル）を５ｍＬメチル−エチルケトンに溶解し、フラスコに添加した；重合装置は、実施例１で記載されたものに相当した。引き続き、激しい撹拌下３０分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２２，５時間オイルバス中にそのまま残った。次いで実施例１で記載された重合アプローチはさらに後処理され、特徴化された。
【０２３９】
ＤＳＣにより決定されたポリマーのガラス温度は９０℃であった。２４時間後のlog還元は、６，９であった［接種菌量  ５，５（ｌｏｇ  ＫｂＥ／ｍＬ），参照菌量  ７，９（ｌｏｇ  ＫｂＥ／ｍＬ），残部菌量１，０はＮＷＧ（ｌｏｇ  ＫｂＥ／ｍＬ）に相当する］。
【０２４０】
実施例３（ホモポリマー）
使用された重合装置は、上記実施例のものと同一である。
【０２４１】
５００ｍＬ３つ首フラスコ内に、２８，９０ｇ（２−メチルブチル−２イル）−アミノメチルスチレン（パラ−異性体；ＴＣＩ社の塩化ビニルベンジルから製造）及び３５ｍＬエタノールを添加した。次いで、０，１８０ｇ  アゾ−ビス−（イソブチロニトリル）を５ｍＬメチル−エチルケトンに溶解し、フラスコに添加した。引き続き、激しい撹拌下４０分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２２，５時間オイルバス中にそのまま残った。次いで実施例１で記載された重合アプローチはさらに後処理され、特徴化された。最後に、真空乾燥器内で（ｐ＜２０ｍｂａｒ）１００℃で４時間ポリマーの乾燥を行った。ポリマーの特徴化を、ＤＳＣによるガラス温度の決定により、並びに抗微生物性効果の決定により行った。
【０２４２】
ＤＳＣにより決定されたポリマーのガラス温度は７５℃であった。２４時間後のlog還元は、７，０であった［接種菌量  ６，８（ｌｏｇ  ＫｂＥ／ｍＬ），参照菌量  ７，９（ｌｏｇ  ＫｂＥ／ｍＬ），残部菌量１，０はＮＷＧ（ｌｏｇ  ＫｂＥ／ｍＬ）に相当する］。
【０２４３】
実施例４（コポリマー）
５００ｍＬ３つ首フラスコ内に、１３，８０ｇ  ｔｅｒｔ．−ブチルアミノメチルスチレン（メタ／パラ−異性体混合物，Ｄｏｗ社の塩化ビニルベンジルから製造）、３，８７ｇアクリルニトリル及び４０ｍＬエタノールを添加した。次いで、０，１８５ｇ  アゾ−ビス−（イソブチロニトリル）を５ｍＬメチル−エチルケトンに溶解し、フラスコに添加した。；重合装置は、実施例に記載されたものに相当した。引き続き、激しい撹拌下３０分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２２，５時間オイルバス中にそのまま残った。次いで、実施例１で記載された重合アプローチはさらに後処理され、特徴化された。
【０２４４】
ＤＳＣにより決定されたポリマーのガラス温度は８０℃であった。２４時間後のlog還元は、６，９であった［接種菌量  ５，５（ｌｏｇ  ＫｂＥ／ｍＬ），参照菌量  ７，９（ｌｏｇ  ＫｂＥ／ｍＬ），残部菌量１，０はＮＷＧ（ｌｏｇ  ＫｂＥ／ｍＬ）に相当する］。
【０２４５】
実施例５（コポリマー）
５００ｍＬ３つ首フラスコ内に、２０，７０ｇ  ｔｅｒｔ．−ブチルアミノメチルスチレン（パラ−異性体混合物，ＴＣＩ社の塩化ビニルベンジルから製造）、７，３４ｇアクリルニトリル及び６０ｍＬエタノールを添加した。次いで、０，２７８ｇ  アゾ−ビス−（イソブチロニトリル）を７ｍＬメチル−エチルケトンに溶解し、フラスコに添加した。；重合装置は、実施例に記載されたものに相当した。引き続き、激しい撹拌下３０分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２２，５時間オイルバス中にそのまま残った。次いで、実施例１で記載された重合アプローチはさらに後処理され、特徴化された。
【０２４６】
ＤＳＣにより決定されたポリマーのガラス温度は８５℃であった。２４時間後のlog還元は、６，７であった［接種菌量  ５，５（ｌｏｇ  ＫｂＥ／ｍＬ），参照菌量  ７，９（ｌｏｇ  ＫｂＥ／ｍＬ），残部菌量１，０はＮＷＧ（ｌｏｇ  ＫｂＥ／ｍＬ）に相当する］。
【０２４７】
実施例６（コポリマー）
５００ｍＬ３つ首フラスコ内に、２１，７０ｇ（２−メチルブチル−２イル）−アミノメチルスチレン（パラ−異性体；ＴＣＩ社の塩化ビニルベンジルから製造）、７，３６ｇメタクリルニトリル及び６０ｍＬエタノールを添加した。次いで、０，２８２ｇアゾ−ビス−（イソブチロニトリル）を６ｍＬメチル−エチルケトンに溶解し、フラスコに添加した。引き続き、激しい撹拌下３５分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２２，５時間オイルバス中にそのまま残った。次いで実施例１で記載された重合アプローチはさらに後処理され、特徴化された。
【０２４８】
ＤＳＣにより決定されたポリマーのガラス温度は８０℃であった。２４時間後のlog還元は、６，９であった［接種菌量  ５，７（ｌｏｇ  ＫｂＥ／ｍＬ），参照菌量  ７，８（ｌｏｇ  ＫｂＥ／ｍＬ），残部菌量１，０はＮＷＧ（ｌｏｇ  ＫｂＥ／ｍＬ）に相当する］。
【０２４９】
実施例７（コポリマー）
５００ｍＬ３つ首フラスコ内に、２０，１１ｇ（２−メチルブチル−２イル）−アミノメチルスチレン（パラ−異性体；ＴＣＩ社の塩化ビニルベンジルから製造）、８，７ｇメタクリルニトリル及び５０ｍＬエタノールを添加した。次いで、０，２７７ｇアゾ−ビス−（イソブチロニトリル）を６ｍＬメチル−エチルケトンに溶解し、フラスコに添加した。；重合装置は、実施例に記載されたものに相当した。引き続き、激しい撹拌下４５分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２４時間オイルバス中にそのまま残った。次いで実施例１で記載された重合アプローチはさらに後処理され、特徴化された。
【０２５０】
ＤＳＣにより決定されたポリマーのガラス温度は８４℃であった。２４時間後のlog還元は、７，１であった［接種菌量  ５，９（ｌｏｇ  ＫｂＥ／ｍＬ），参照菌量  ７，９（ｌｏｇ  ＫｂＥ／ｍＬ），残部菌量１，０はＮＷＧ（ｌｏｇ  ＫｂＥ／ｍＬ）に相当する］。
【０２５１】
実施例８（ターポリマー）
５００ｍＬ３つ首フラスコ内に、１７，１４ｇ  ｔｅｒｔ．−ブチルアミノメチルスチレン（メタ／パラ−異性体混合物；Ｄｏｗ社の塩化ビニルベンジルから製造），６，０７ｇメタクリルニトリル，２，３３ｇ４−ビニル安息香酸及び５５ｍＬ  エタノールを添加した。次いで、０，２５ｇアゾ−ビス−（イソブチロニトリル）を７ｍＬメチル−エチルケトンに溶解し、フラスコに添加した。；重合装置は、実施例に記載されたものに相当した。引き続き、激しい撹拌下３０分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２２，５時間オイルバス中にそのまま残った。次いで実施例１で記載された重合アプローチはさらに後処理された。最後に、真空乾燥器内で（ｐ＜２０ｍｂａｒ）１００℃で４時間ポリマーの乾燥を行った。ポリマーの特徴化を、実施例１と同様に行った。
【０２５２】
ＤＳＣにより決定されたポリマーのガラス温度は１１５℃であった。２４時間後のlog還元は、６，５であった［接種菌量  ５，６（ｌｏｇ  ＫｂＥ／ｍＬ），参照菌量  ７，５（ｌｏｇ  ＫｂＥ／ｍＬ），残部菌量１，０はＮＷＧ（ｌｏｇ  ＫｂＥ／ｍＬ）に相当する］。
【０２５３】
実施例９（ターポリマー）
５００ｍＬ３つ首フラスコ内に、１７，１４ｇ  ｔｅｒｔ．−ブチルアミノメチルスチレン（パラ−異性体混合物；ＴＣＩ社の塩化ビニルベンジルから製造），９，５２ｇ４−ビニルピリジン，１，３６ｇメタクリル酸及び５５ｍＬエタノールを添加した。次いで、０，２５ｇアゾ−ビス−（イソブチロニトリル）を７ｍＬメチル−エチルケトンに溶解し、フラスコに添加した。；重合装置は、実施例に記載されたものに相当した。引き続き、激しい撹拌下３０分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２２，５時間オイルバス中にそのまま残った。次いで実施例１で記載された重合アプローチはさらに後処理された。最後に、真空乾燥器内で（ｐ＜２０ｍｂａｒ）１３０℃で３時間ポリマーの乾燥を行った。ポリマーの特徴化を、実施例１と同様に行った。
【０２５４】
ＤＳＣにより決定されたポリマーのガラス温度は１２０℃であった。２４時間後のlog還元は、６，５であった［接種菌量  ５，６（ｌｏｇ  ＫｂＥ／ｍＬ），参照菌量  ７，５（ｌｏｇ  ＫｂＥ／ｍＬ），残部菌量１，０はＮＷＧ（ｌｏｇ  ＫｂＥ／ｍＬ）に相当する］。
【０２５５】
実施例１０（ターポリマー）
５００ｍＬ３つ首フラスコ内に、１９，２２ｇ（２−メチルブチル−２イル）−アミノメチルスチレン（パラ−異性体；ＴＣＩ社の塩化ビニルベンジルから製造）、１０，０２ｇ４−ビニルピリジン，１，４１ｇメタクリル酸及び５０ｍＬエタノールを添加した。次いで、０，２７ｇアゾ−ビス−（イソブチロニトリル）を６ｍＬメチル−エチルケトンに溶解し、フラスコに添加した。；重合装置は、実施例に記載されたものに相当した。引き続き、激しい撹拌下４５分窒素でリンスし、且つフラスコを次いで温度５５℃を有するオイルバス内に浸漬した。穏やかな撹拌及び弱い継続的窒素フローの下、温度を５時間後に６０℃に上げ、フラスコはさらに２２，５時間オイルバス中にそのまま残った。次いで実施例１で記載された重合アプローチはさらに後処理された。最後に、真空乾燥器内で（ｐ＜２０ｍｂａｒ）１１０℃で４時間ポリマーの乾燥を行った。ポリマーの特徴化を、実施例１と同様に行った。
【０２５６】
ＤＳＣにより決定されたポリマーのガラス温度は１４０℃であった。２４時間後のlog還元は、７，１であった［接種菌量  ５，８（ｌｏｇ  ＫｂＥ／ｍＬ），参照菌量  ７，９（ｌｏｇ  ＫｂＥ／ｍＬ），残部菌量１，０はＮＷＧ（ｌｏｇ  ＫｂＥ／ｍＬ）に相当する］。
【０２５７】
実施例１１：  抗微生物性ポリマーブレンドの製造
抗微生物性ポリマーブレンドの製造のため、以下のものが投入された。：
（１）ｔｅｒｔ．−ブチルアミノメチルスチレンからなる本発明によるホモポリマー「ＴＢＡＭＳ」が投入された。
（２）  モノマー「ＴＢＡＭＳ」及び「ＡＮ」（アクリルニトリル）モル混合比１：０，１及び１：０，２並びに１：０，３を有するコポリマーが投入された。：「ＴＢＡＭＳ−ＡＮ−０１」，「ＴＢＡＭＳ−ＡＮ−０２」もしくは「ＴＢＡＭＳ−ＡＮ−０３」
（３）ｔｅｒｔ．−ブチルアミノメチルスチレン「ＴＢＡＭＳ」，ビニルピリジン「ＶＰｙ」並びにメタクリル酸「ＭＡＳ」に基づくターポリマーがモル比１：０，３：０，０５で使用された。：  「ＴＢＡＭＳ−ＶＰｙ−０３−ＭＡＳ−００５」。Ｔｅｒｔ．−ブチルアミノメチルスチレンは、それぞれメタ／パラ異性体混合物で存在する。
（４）さらなる熱可塑性ポリマー（＝ＢＬＥＰＯ）として、ＬＤＰＥ，ＰＰ，ＰＳ，ＡＢＳ，脂肪族ポリエステルＴＰＵ，芳香族ポリエステルＴＰＵ及び／もしくはＥＶＡが投入された。
【０２５８】
実験：  溶融物におけるコンパウンディング（ＣｉＳ）：
実験Ｖ１乃至Ｖ１９ｎｏポリマーブレンドは、本発明による抗微生物性ポリマー／コポリマー及びさらなるポリマーから、Ｃｏｌｌｉｎツインスクリュー押し出し機（Ｔｅａｃｈｌｉｎｅモデル）において噴出１，５ｋｇ／時間で製造された。溶融ストランドは、水浴内で冷却され、Ｃｏｌｌｉｎ者の造粒機で切断された。
【０２５９】
実験：  溶液内混合（ＭｉＳ）：
実験Ｖ２０乃至Ｖ２６のポリマーブレンドの製造のため、撹拌タンク内で、溶媒内の抗微生物性ポリマー／コポリマー及びサーモプラストからなるデカリン(dekalinische)溶液が製造された。次いで真空内、わずかに高温、オイルポンプ真空下で、溶媒が除去された。
【０２６０】
得られたポリマーブレンド塊は、射出成型機により成形品に加工可能になるまで機械的にクラッシュされた。得られたポリマーブレンドから、実験室射出成型機により（Ｉｓｏｐｌａｓｔ社のＢａｂｙｐｌａｓｔ  ６／１  ＯＰ）、１，５ｍｍ厚さ及び４０ｍｍ直径を有する円形の成形品が製造された（ポリマー調査ボディＰＵＫ）。さらに、それぞれのブレンドからＡｍｏｃｏ  Ｅｘｔｒｕｄｅｒ「Ｐｌａｓｔｉｃｉｚｅｒ」（設定：モーター５Ａ，５０ｒｐｍ、加熱ゾーン２乃至３：２１０℃、加熱ゾーン４：２１５℃、排出  ２５ft/min，２００ノズル、直径７００ｍｍ）により、繊維が製造された。加えて、それぞれのブレンドからＡｍｏｃｏ  Ｅｘｔｒｕｄｅｒ「Ｐｌａｓｔｉｃｉｚｅｒ」（設定：モーター５Ａ，５０ｒｐｍ、加熱ゾーン１:１２０℃、加熱ゾーン２乃至４：１９０℃、排出  １０ft/min，ローラー上、空冷）により、ＣＡＳＴホイルが製造された。
【０２６１】
成形品、ホイル並びに繊維は、本願に記載された試験方法により、それらの抗微生物性効果について調査された。開始菌量に対して２log段階減少すると、材料は抗微生物性であるとみなされる。以下の表において、抗微生物性効果は、「検出限界におけるバクテリア活性」（ＵＮＷＧ）（コロニー形成単位がもはや検出可能ではない）により、又はＬｏｇ段階減少の数により特徴化される。
【０２６２】
【表１】
2016508532.tif 000013
【表２】
2016508532.tif 000014
【０２６３】
実験Ｖ１乃至Ｖ２６から明らかなように、全ての示されたポリマーブレンドは優れた抗微生物性効果を表す。
【０２６４】
実施例１６：  ホイル上への印刷
本発明による抗微生物性ポリマーは、酢酸エチル内に溶解され（３０％溶液）、ＵＶ硬化印刷エナメル内で撹拌された。ＵＶ硬化は、周囲空気の下と同様、酸素除外下(窒素使用下)で、フレキソ印刷方法に従ってホイル印刷機において実施された。
【０２６５】
さらに、本発明による抗微生物性ポリマー（酢酸エチル内に３０％溶液）は、ＵＶ印刷インクに添加され、電子線によるオフセット印刷が適用され、硬化された。
【０２６６】
印刷されたホイル側は、本願に記載された試験方法により、その抗微生物性効果について調査された。開始菌量に対して２log段階減少すると、材料は抗微生物性であるとみなされる。以下の表において、抗微生物性効果は、「検出限界におけるバクテリア活性」（ＵＮＷＧ）（コロニー形成単位がもはや検出可能ではない）により、又はＬｏｇ段階減少の数により特徴化される。
【０２６７】
【表３】
2016508532.tif 000015
【表４】
2016508532.tif 000016
【０２６８】
実験Ｖ１Ｄ乃至Ｖ１２Ｄから明らかなように、全てのホイルは優れた抗微生物性効果を表す。
【国際調査報告】
2016508532.tif 000019
2016508532.tif 000020
2016508532.tif 000021
2016508532.tif 000022